(57)【要約】【課題】  本発明は、アッベ数νｄが２３未満であって、写真撮影用レンズを構成する単レンズ用材料として好適な光学ガラスおよび上記光学ガラスからなる光学素子、上記光学ガラスからなるレンズを備える撮像レンズを提供することを目的とする。【解決手段】  アッベ数νｄが２３未満であり、厚さ１０ｍｍの平板に換算したときのＩＳＯ色特性指数ＩＳＯ／ＣＣＩが、青色（Ｂ）については０、緑色（Ｇ）については９以下、赤色（Ｒ）については９以下である光学ガラス。【選択図】図１
2020002010.tif 000002
【特許請求の範囲】
【請求項１】
アッベ数νｄが２３未満であり、
屈折率ｎｄが１．９１以上であり、
厚さ１０ｍｍの平板に換算したときのＩＳＯ色特性指数ＩＳＯ／ＣＣＩが、青色（Ｂ）については０、緑色（Ｇ）については９以下、赤色（Ｒ）については９以下である光学ガラス。
【請求項２】
酸化物換算で、ＴｉＯ２、Ｎｂ２Ｏ５、Ｂｉ２Ｏ３およびＷＯ３の合計含有量が３５モル％以上であるリン酸塩光学ガラスである、請求項１に記載の光学ガラス。
【請求項３】
貴金属の含有量が３．０ｐｐｍ以下である請求項１または２に記載の光学ガラス。
【請求項４】
請求項１〜３のいずれかに記載の光学ガラスからなる光学素子。
【請求項５】
鏡筒と、前記鏡筒に配置された複数の単レンズを備える撮像レンズにおいて、
前記複数の単レンズの少なくとも一つが、請求項１〜３のいずれかに記載の光学ガラスからなる撮像レンズ。
【発明の詳細な説明】
【技術分野】
【０００１】
本発明は、光学ガラスおよび光学素子、ならびに、撮像レンズに関する。
【背景技術】
【０００２】
写真撮影用レンズでは色収差補正のため、アッベ数νｄが２４付近の高分散ガラス製の単レンズと低分散ガラス製の単レンズとが組合されている。
【０００３】
特許文献１の実施例１には、物体側から像側に向かって３番目の位置に、アッベ数νｄが２３．７８、屈折率ｎｄが１．８４６６６のガラスからなり、中心肉厚が３．５ｍｍの凸メニスカスレンズを搭載したズームレンズが開示されている。
【０００４】
特許文献２の数値実施例２には、像側から物体側に向かって４番目の位置に、アッベ数νｄが２３．７８、屈折率ｎｄが１．８４６６６のガラスからなり、中心肉厚が１．０ｍｍの凹メニスカスレンズを搭載したインナーフォーカス式望遠レンズが開示されている。
【０００５】
特許文献３の第１実施例には、物体側から像側に向かって７番目と１１番目の位置に、アッベ数νｄが２３．８、屈折率ｎｄが１．８４６６６のガラスからなり、中心肉厚が５．５ｍｍの凸メニスカスレンズと、中心肉厚が２．９４ｍｍの凹メニスカスレンズを搭載したズーム望遠レンズが開示されている。
【０００６】
特許文献４の数値実施例２には、物体側から像側に向かって８番目の位置、倍率変換光学系挿入状態における最も像側に位置などに、アッベ数νｄが２３．９、屈折率ｎｄが１．８４６６６のガラスからなり、中心肉厚が１．９０〜３．７９ｍｍのレンズを搭載したズーム望遠レンズが開示されている。
【０００７】
このような撮像光学系をより高機能化したり、コンパクト化する上で、高分散レンズのアッベ数をさらに小さくしたり、屈折率を高めることが有効である。
【０００８】
なお、特許文献１〜４に記載されている高分散レンズを構成するガラスよりも、さらに分散が高い光学ガラスが特許文献５に記載されている。
【先行技術文献】
【特許文献】
【０００９】
【特許文献１】特開２０１３−０４４９６４号公報
【特許文献２】特開２０１３−１６１０７６号公報
【特許文献３】特開２０１３−１７４７５８号公報
【特許文献４】特開２０１３−２３８８２７号公報
【特許文献５】特開２００５−２０６４３３号公報
【発明の概要】
【発明が解決しようとする課題】
【００１０】
特許文献５に開示されている高分散ガラスは、分散を高めるためにガラス成分として、Ｔｉ、Ｎｂ、Ｂｉ、Ｗを含有している。アッベ数νｄが２３未満になるように特性を調整するには、Ｔｉ、Ｎｂ、Ｂｉ、Ｗの合計含有量を増加させる必要がある。
【００１１】
Ｔｉ、Ｎｂ、Ｂｉ、Ｗは、ガラスを熔融する過程で還元されやすい。これら成分が還元されると可視域に吸収を有するようになる。そのため、Ｔｉ、Ｎｂ、Ｂｉ、Ｗの合計含有量が多いガラスでは、可視域の透過率、特に青色に相当する波長域の透過率が低下するという問題がおこる。
【００１２】
ところで、特許文献１〜４に開示されているような写真撮影用レンズの色特性は、ＩＳＯ色特性指数（ＩＳＯ／ＣＣＩ）「ＪＩＳ  光学  ＩＳＯ色特性指数（ＩＳＯ／ＣＣＩ）による写真撮影用レンズの色特性の表し方  Ｂ７０９７−１９８６」（以下、ＣＣＩ規格という）によって推奨される範囲が定められている。
【００１３】
具体的には、ＣＣＩ規格で定められている三角座標０／０／０、１／１／０、１／３／０、０／９／６、０／９／９、０／７／９、０／０／２、０／０／０の各点を順に結んでできる六角形の辺上およびその内部、すなわち、図１の破線で示されている六角形の辺上およびその内部にある色特性指数が、写真撮影用レンズの色特性として推奨されている。
【００１４】
特許文献１〜４に記載されている高分散レンズの中心肉厚は１〜５ｍｍ程度であるため、高分散レンズの肉厚は概ね５ｍｍ以下と考えることができる。
【００１５】
特許文献５に実施例３として記載されているアッベ数νｄが１７．９のガラスについて、厚さ５ｍｍにおける色特性指数を算出すると、ＩＳＯ／ＣＣＩ（Ｂ）が０、ＩＳＯ／ＣＣＩ（Ｇ）が１１．６、ＩＳＯ／ＣＣＩ（Ｒ）が１２．１となる。
【００１６】
この色特性指数は、単レンズ１枚で既にＣＣＩ規格で定められている推奨許容範囲の範囲外になっており、写真撮影用レンズを構成する単レンズの材料としては好ましいとはいえない。
【００１７】
因みに、特許文献１〜４に記載の撮像レンズに搭載されている高分散レンズの材料であるアッベ数νｄが２３．７８、屈折率ｎｄが１．８４６６６のガラスは、ＨＯＹＡ製硝材ＦＤＳ９０と同等の光学特性を有している。ＨＯＹＡ製硝材ＦＤＳ９０について、実際に使用されているレンズの中心肉厚よりも厚い、厚さ１０ｍｍにおける色特性指数を計算すると、ＩＳＯ／ＣＣＩ（Ｂ）が０、ＩＳＯ／ＣＣＩ（Ｇ）が２、ＩＳＯ／ＣＣＩ（Ｒ）が２となり、ＣＣＩ規格の推奨許容範囲の中に入っている。
【００１８】
このように、レンズ材料である光学ガラスのアッベ数νｄを２３未満にすると、緑色および赤色に関する色特性指数が急激に増加するため、高分散ガラス製レンズをより高分散化させつつ、ＣＣＩ規格の推奨許容範囲内に収まる撮像用レンズを提供することは容易でなかった。
【００１９】
本発明は、アッベ数νｄが２３未満であって、写真撮影用レンズを構成する単レンズ用材料として好適な光学ガラスおよび上記光学ガラスからなる光学素子、上記光学ガラスからなるレンズを備える撮像レンズを提供することを目的とする。
【課題を解決するための手段】
【００２０】
色特性指数とは、ＣＣＩ規格において、あるレンズを使用して撮影したカラー写真の色が、そのレンズを使用したことによって、撮影系にレンズがないときのカラー写真の色に比べてどの程度変化するかを予測するための指数であり、青、緑、赤の３色によって決められる３個一組の数値で示されると定められている。
【００２１】
波長λにおいて、写真撮影用レンズを構成する全レンズの分光透過率を総合した相対分光透過率をτ（λ）とする。
【００２２】
写真昼光に対してカラーフィルムを構成している主として青の光を感じる感光層（青感層）、主として緑の光を感じる感光層（緑感層）および主として赤の光を感じる感光層（赤感層）の写真レスポンスが、ＩＳＯ色特性指数（ＩＳＯ／ＣＣＩ）の計算においてそれぞれ等しくなるように定めた青感層、緑感層および赤感層の分光感度を重み付き分光感度と呼び、青感層についてはＷＢ（λ）、緑感層についてはＷＧ（λ）、赤感層についてはＷＲ（λ）と表記される。
【００２３】
次にＲＢ、ＲＧ、ＲＲを下記（１）〜（３）式のように定義する。
ＲＢ＝Σ（ＷＢ（λ）×τ（λ））                                      ・・・（１）
ＲＧ＝Σ（ＷＧ（λ）×τ（λ））                                      ・・・（２）
ＲＲ＝Σ（ＷＲ（λ）×τ（λ））                                      ・・・（３）
【００２４】
ここで、ＷＢ（λ）×τ（λ）は、３７０ｎｍから１０ｎｍ刻みで５１０ｎｍまでの波長域にある波長λについて、青感層の重み付き分光感度と相対分光透過率とを乗じた値を意味する。Σ（ＷＢ（λ）×τ（λ））は、３７０ｎｍから１０ｎｍ刻みで５１０ｎｍまでの波長域の各λについて求めたＷＢ（λ）×τ（λ）の合計を意味する。
【００２５】
ＷＧ（λ）×τ（λ）は、４７０ｎｍから１０ｎｍ刻みで６００ｎｍまでの波長域にある波長λについて、緑感層の重み付き分光感度と相対分光透過率とを乗じた値を意味する。Σ（ＷＧ（λ）×τ（λ））は、４７０ｎｍから１０ｎｍ刻みで６００ｎｍまでの波長域の各λについて求めたＷＧ（λ）×τ（λ）の合計を意味する。
【００２６】
ＷＲ（λ）×τ（λ）は、５５０ｎｍから１０ｎｍ刻みで６８０ｎｍまでの波長域にある波長λについて、赤感層の重み付き分光感度と相対分光透過率とを乗じた値を意味する。Σ（ＷＲ（λ）×τ（λ））は、５５０ｎｍから１０ｎｍ刻みで６８０ｎｍまでの波長域の各λについて求めたＷＲ（λ）×τ（λ）の合計を意味する。
【００２７】
ＲＢの常用対数ｌｏｇ１０ＲＢ、ＲＧの常用対数ｌｏｇ１０ＲＧ、ＲＲの常用対数ｌｏｇ１０ＲＲの最小値を（ｌｏｇ１０Ｒｉ）ｍｉｎとする。
【００２８】
青についての色特性指数ＩＳＯ／ＣＣＩ（Ｂ）、緑についての色特性指数ＩＳＯ／ＣＣＩ（Ｇ）、赤についての色特性指数ＩＳＯ／ＣＣＩ（Ｒ）は、それぞれ下記（４）〜（６）式により表される。
ＩＳＯ／ＣＣＩ（Ｂ）＝[ｌｏｇ１０ＲＢ−（ｌｏｇ１０Ｒｉ）ｍｉｎ]×１００      ・・・（４）
ＩＳＯ／ＣＣＩ（Ｇ）＝[ｌｏｇ１０ＲＧ−（ｌｏｇ１０Ｒｉ）ｍｉｎ]×１００      ・・・（５）
ＩＳＯ／ＣＣＩ（Ｒ）＝[ｌｏｇ１０ＲＲ−（ｌｏｇ１０Ｒｉ）ｍｉｎ]×１００      ・・・（６）
【００２９】
以下、写真撮影用レンズと、写真撮影用レンズを構成する単レンズとを明瞭に区分するために、撮影用レンズを撮像光学系と呼び、単レンズをレンズと呼ぶことにする。
【００３０】
撮像光学系としては、一眼レフカメラのボディーに取り付ける交換レンズ、ミラーレス一眼レフカメラのボディーに取り付ける交換レンズ、ビデオカメラの撮像光学系などを例示することができる。撮像光学系を保持する鏡筒と、鏡筒に撮像光学系を組み込んだものを撮像レンズという。
【００３１】
撮像光学系を構成する光学素子に使用される光学ガラスは、紫外域から可視域にかけての吸収端より長波長側（可視域）においては、ほとんど吸収が認められない。すなわち、緑色および赤色における透過率は、青色における透過率よりも高い。
【００３２】
したがって、（ｌｏｇ１０Ｒｉ）ｍｉｎ＝ｌｏｇ１０ＲＢとなり、（４）式からＩＳＯ／ＣＣＩ（Ｂ）は０となる。
【００３３】
青色における透過率が高いほど、ｌｏｇ１０ＲＢ、すなわち、（ｌｏｇ１０Ｒｉ）ｍｉｎが大きな値となる。その結果、ＩＳＯ／ＣＣＩ（Ｇ）、ＩＳＯ／ＣＣＩ（Ｒ）がともに小さな値となり、撮像光学系の色特性指数をＣＣＩ規格で定められた推奨許容範囲内に入れやすくなる。
【００３４】
撮像光学系を構成するレンズの中で、青色における透過率が最も低いレンズは上記高分散レンズであり、従来、他のレンズの透過率と比べると、高分散レンズの青色における透過率は一段と低かった。そのため、撮像光学系のＩＳＯ／ＣＣＩを決める要因としては、高分散レンズを構成するガラスの青色における透過率が支配的になる。
【００３５】
高分散レンズの中心肉厚は概ね５ｍｍ以下であるが、ＩＳＯ／ＣＣＩを評価するにあたり、本実施形態において、レンズの最大中心肉厚の２倍の厚さである厚さ１０ｍｍの平板で高分散ガラスのＩＳＯ／ＣＣＩを評価する。
【００３６】
厚さ１０ｍｍで高分散ガラスのＩＳＯ／ＣＣＩがＣＣＩ規格の推奨許容範囲内に入っていれば、実際にレンズとして使用する場合、その厚みは１０ｍｍの半分程度または半分以下になり、肉厚が薄い分、高い透過率が得られる。実際に使用するレンズの肉厚よりも厚いガラスについて、ＩＳＯ／ＣＣＩが推奨許容範囲内に入っていれば、高分散レンズ以外のレンズによる影響を考慮しても、撮像光学系全体のＩＳＯ／ＣＣＩは推奨許容範囲内に十分入ると考えられる。
【００３７】
そのため、アッベ数νｄが２３未満の光学ガラスのＩＳＯ／ＣＣＩを、厚さ１０ｍｍのガラスについて評価する。
【００３８】
因みに、光学ガラスの透過率を評価する場合も、厚さ１０ｍｍにおける分光透過率により評価することが多く、ガラスのＩＳＯ／ＣＣＩを厚さ１０ｍｍで評価することは評価技術の面からも好都合である。
【００３９】
ＣＣＩの規格における推奨許容範囲のＩＳＯ／ＣＣＩ（Ｇ）、ＩＳＯ／ＣＣＩ（Ｒ）の最大値はともに９である。前述のように、ＩＳＯ／ＣＣＩ（Ｂ）は０である。
【００４０】
したがって、アッベ数νｄが２３未満の光学ガラスであり、厚さ１０ｍｍにおいて、ＩＳＯ／ＣＣＩ（Ｂ）が０、ＩＳＯ／ＣＣＩ（Ｇ）が９以下、ＩＳＯ／ＣＣＩ（Ｒ）が９以下であれば、撮像光学系を構成する光学素子用の高分散材料として好適なガラス材料を提供することができる。
【００４１】
本発明は、このような知見からなされたものである。
すなわち、本発明の第１の実施形態は、アッベ数νｄが２３未満であり、厚さ１０ｍｍの平板に換算したときのＩＳＯ色特性指数ＩＳＯ／ＣＣＩが、青色（Ｂ）については０、緑色（Ｇ）については９以下、赤色（Ｒ）については９以下である光学ガラスである。
【００４２】
本発明の第２の実施形態は、上記第１の実施形態の光学ガラスからなる光学素子である。
【００４３】
本発明の第３の実施形態は、鏡筒と、上記鏡筒に配置された複数の単レンズを備える撮像レンズにおいて、上記複数の単レンズの少なくとも一つが上記光学ガラスからなる単レンズである撮像レンズである。
【発明の効果】
【００４４】
本発明によれば、アッベ数νｄが２３未満であって、写真撮影用レンズを構成する単レンズ用材料として好適な光学ガラスおよび上記光学ガラスからなる光学素子を提供することができる。また、本発明によれば、上記光学ガラスからなるレンズを備える撮像レンズを提供することができる。
【図面の簡単な説明】
【００４５】
【図１】三角座標を用いてＣＣＩ規格で定められている推奨許容範囲を示した図である。
【図２】実施例４に係る撮像レンズの第１レンズ群の光軸を含む断面図である。
【図３】実施例５に係る撮像レンズの第１レンズ群の光軸を含む断面図である。
【発明を実施するための形態】
【００４６】
第１の実施形態は、アッベ数νｄが２３未満であり、厚さ１０ｍｍの平板に換算したときのＩＳＯ色特性指数ＩＳＯ／ＣＣＩが、青色（Ｂ）については０、緑色（Ｇ）については９以下、赤色（Ｒ）については９以下である光学ガラスである。
【００４７】
ＩＳＯ色特性指数ＩＳＯ／ＣＣＩの評価を次の方法により行う。
【００４８】
互いに平行な２つの光学研磨面を有する平板を用意する。２つの光学研磨面の間隔、すなわち、平板の厚さを１０ｍｍとする。
【００４９】
ガラス平板の一方の光学研磨面に、当該光学研磨面に対して垂直に、所定波長の測定光を入射させ、ガラス平板を透過した透過光の強度Ｉｏｕｔを測定する。
【００５０】
ガラス平板に入射する前の測定光の強度Ｉｉｎを測定し、強度Ｉｏｕｔを強度Ｉｉｎで割った値を外部透過率とする。
【００５１】
分光光度計を用いて、３５０ｎｍ〜６８０ｎｍの波長域においてガラス平板の外部透過率を求める。こうして求めた透過率が分光透過率であり、相対分光透過率は、上記波長域における最高透過率が１となるように各波長における透過率に一定の係数を乗じた値である。なお、相対分光透過率は、青色、緑色、赤色の各波長域毎に算出する。
【００５２】
ＩＳＯ／ＣＣＩの計算には、上記のように波長３５０ｎｍから１０ｎｍ刻みに６８０ｎｍまでの相対分光透過率τ（λ）を用いる。τ（λ）が得られたら、ＣＣＩ規格に基づき、ＩＳＯ／ＣＣＩを算出すればよい。
【００５３】
相対分光透過率τ（λ）の測定に使用するガラス平板の厚さは、必ずしも１０ｍｍでなくてもよい。光学ガラスは均質であることから、厚さの異なる２枚のガラス平板を用いて相対分光透過率を測定し、ガラスの各波長における吸光度を求め、厚さ１０ｍｍに換算した相対分光透過率を計算し、得られた値に基づきＩＳＯ／ＣＣＩを算出することができる。
【００５４】
こうした異なる厚さにおける相対分光透過率から、厚さ１０ｍｍに換算した相対分光透過率を計算する方法は周知である。同様に任意の厚さにおける分光透過率、相対分光透過率も算出することができる。
【００５５】
なお、測定光が入出射する面は、測定光の散乱損失を無視できる程度に平滑であれば光学研磨面としなくてもよい。また、測定光が入出射する面は、測定光が透過する範囲で入出射面の間隔が一定とみなせれば、必ずしも平面でなくてもよい。
【００５６】
アッベ数νｄが２３未満のガラスからなるレンズを用いて、ＣＣＩ規格の推奨許容範囲内の撮像光学系を作製する上で、緑色のＩＳＯ色特性指数ＩＳＯ／ＣＣＩ（Ｇ）と赤色のＩＳＯ色特性指数ＩＳＯ／ＣＣＩ（Ｒ）がさらに小さい方が、光学設計の自由度を拡大することができる。そのため、厚さ１０ｍｍの平板に換算したときのＩＳＯ色特性指数ＩＳＯ／ＣＣＩが、Ｇについては８．８以下であることが好ましく、８．５以下であることがより好ましい。
【００５７】
厚さ１０ｍｍの平板に換算したときのＩＳＯ色特性指数ＩＳＯ／ＣＣＩが、Ｒについては８．８以下であることが好ましく、８．５以下であることがより好ましい。
【００５８】
厚さ１０ｍｍの平板に換算したときの青色（Ｂ）についてのＩＳＯ色特性指数ＩＳＯ／ＣＣＩは０となる。
【００５９】
アッベ数νｄが２０未満のガラスについては、厚さ１０ｍｍの平板に換算したときの緑色（Ｇ）および赤色（Ｒ）についてのＩＳＯ色特性指数ＩＳＯ／ＣＣＩの好ましい範囲は、上記のとおりである。
【００６０】
一方、アッベ数νｄが２０以上２３未満のガラスは、アッベ数νｄが２０未満のガラスよりもＴｉ、Ｎｂ、Ｂｉ、Ｗの合計含有量が少ないため、カラーバランスがＨＯＹＡ製硝材ＦＤＳ９０のカラーバランスに比較的近い。そのため、アッベ数νｄが２０以上２３未満のガラスでは、厚さ１０ｍｍの平板に換算したときのＩＳＯ色特性指数ＩＳＯ／ＣＣＩが、緑色（Ｇ）については、７以下であることがさらに好ましく、６以下であることが一層好ましく、赤色（Ｒ）については、７以下であることがさらに好ましく、６以下であることが一層好ましい。
【００６１】
アッベ数νｄが２３未満のガラスにおいて、緑色（Ｇ）、赤色（Ｒ）のＩＳＯ色特性指数ＩＳＯ／ＣＣＩが大きくなることが問題であった。そのため、緑色（Ｇ）、赤色（Ｒ）のＩＳＯ色特性指数ＩＳＯ／ＣＣＩが小さくなり過ぎることはない。敢えて、厚さ１０ｍｍの平板に換算したときの緑色（Ｇ）、赤色（Ｒ）のＩＳＯ色特性指数ＩＳＯ／ＣＣＩの下限をいえば、それぞれ２を目安に考えればよい。
【００６２】
アッべ数νｄが２３未満のガラスとしては、ガラス成分としてＴｉ、Ｎｂ、ＢｉおよびＷのうち少なくとも一種以上を含むガラスが好ましい。アッべ数νｄが２３未満のガラスを得る上から、酸化物換算で、ＴｉＯ２、Ｎｂ２Ｏ５、Ｂｉ２Ｏ３およびＷＯ３の合計含有量（以下、ＨＲと記す）が３５モル％以上であることが好ましい。好ましくは、ＨＲの下限は３７モル％、より好ましくは３８モル％、さらに好ましくは３８．５モル％、一層好ましくは３９モル％、より一層好ましくは４０モル％、さらに一層好ましくは４３モル％、なお一層好ましくは５０モル％である。また、ＨＲの上限は、好ましくは８５モル％、より好ましくは８０モル％、さらに好ましくは７５モル％、一層好ましくは６０モル％、より一層好ましくは５５モル％である。
【００６３】
ガラス成分としてＴｉ、Ｎｂ、ＢｉおよびＷのうち少なくとも一種以上を含むガラスにおいて、青色における透過率を高める上から、上記ガラスがリン酸塩光学ガラスであることが好ましい。
【００６４】
リン酸塩光学ガラスは、ガラス成分としてＰ２Ｏ５を含有し、モル％表示において、Ｐ２Ｏ５の含有量がＳｉＯ２の含有量よりも大きくかつＢ２Ｏ３の含有量よりも多い光学ガラスである。例えば、上記ガラスであって、Ｐ２Ｏ５の含有量が５モル％以上の光学ガラスが含まれる。リン酸塩光学ガラスとして好ましいガラスは、モル％表示において、Ｐ２Ｏ５の含有量がＳｉＯ２とＢ２Ｏ３の合計含有量よりも多いガラスである。
【００６５】
前述のように、特許文献５に記載されているような従来の高分散ガラスでは、ガラスの熔融過程でこれらのＴｉ、Ｎｂ、Ｂｉ、Ｗなどの高屈折率高分散成分が還元され、可視光域の短波長側の光を吸収するため、得られた光学ガラスにおいて着色（以下、還元色ということがある。）が増加する、すなわち、青色における透過率が低下する。
【００６６】
還元色を呈したガラスを酸化性雰囲気下で熱処理することで、ガラスの着色を低減できる。このような現象は、還元状態のＴｉ、Ｎｂ、Ｗ、Ｂｉが酸化され、短波長側の可視光吸収が弱まることによると考えられる。
【００６７】
しかし、従来のガラスを酸化性雰囲気下で熱処理しても、ガラス中のＴｉ、Ｎｂ、Ｗ、Ｂｉを酸化する速度が遅く、還元色の低減効果は小幅なものに留まっていた。短時間で還元色を低減するには、熱処理時のＴｉ、Ｎｂ、Ｗ、Ｂｉ等の酸化速度を速くすればよい。
【００６８】
これら成分の酸化速度を上げるためには、熱処理時に、ガラス中を速やかに移動でき、電荷を受け渡すことでＴｉ、Ｎｂ、Ｗ、Ｂｉ等を酸化できるイオンの存在が重要である。このようなイオンとしてはＨ＋が適していると考えられる。
【００６９】
Ｈ＋をより移動しやすくするためには、ガラス構造中にＯＨ−を導入し、ＯＨ−を起点にＨ＋がホッピングできるようにすることが有効である。これにより熱処理時の酸化速度を増加させることができると考えられる。このような現象は、リン酸塩系のガラスにおいて特に顕著である。つまり、リン酸塩光学ガラス中にできるだけ多くのＨ＋とＯＨ−とを導入する（すなわち、光学ガラスの含水量をできるだけ大きくする）ことで、光学ガラスを熱処理した際に、その還元色を劇的に低減でき、青色における透過率を大幅に増加することができる。
【００７０】
本実施形態の光学ガラスを得るには、アッべ数νｄが２３未満になるように、各ガラス成分の含有量を調整し、厚さ１０ｍｍの平板に換算したときのＩＳＯ色特性指数ＩＳＯ／ＣＣＩが、青色（Ｂ）については０、緑色（Ｇ）については９以下、赤色（Ｒ）については９以下となるように、ガラスの熔融過程において含水量を高める操作を行い、熔融して得たガラス融液、すなわち、熔融ガラスを冷却、ガラス化してガラスを得、このガラスを酸化性雰囲気中で熱処理すればよい。
【００７１】
ガラスのβＯＨ
上記ガラスの含水量は、下記（７）式で定義されるβＯＨと対応付けることができる。
βＯＨ＝−［ｌｎ（Ｂ／Ａ）］／ｔ                                      ・・・（７）
【００７２】
ここで、上記式（７）中、ｔは外部透過率の測定に用いる上記ガラスの厚み（ｍｍ）を表し、Ａは上記ガラスに対してその厚み方向と平行に光を入射した際の波長２５００ｎｍにおける外部透過率（％）を表し、Ｂは上記ガラスに対してその厚み方向と平行に光を入射した際の波長２９００ｎｍにおける外部透過率（％）を表す。また、上記式（７）中、ｌｎは自然対数である。βＯＨの単位はｍｍ−１である。
【００７３】
なお、外部透過率とは、前述のように、ガラスに入射する入射光の強度Ｉｉｎに対するガラスを透過した透過光の強度Ｉｏｕｔの比（Ｉｏｕｔ／Ｉｉｎ）、すなわち、ガラスの表面における表面反射も考慮した透過率である。これに対し、後述する内部透過率とは、ガラスの表面における表面反射がない場合の透過率（すなわちガラスを構成するガラス材料自体の透過率）である。それぞれの透過率は、分光光度計を用いて、透過スペクトルを測定することにより得られる。
【００７４】
上記式（７）で表されるβＯＨは、水酸基に起因する吸光度を意味する。そのため、βＯＨを評価することにより、ガラス中に含まれる水（および／または水酸化物イオン、以下、単に「水」という。）の濃度を評価できる。すなわち、βＯＨが高いガラスは、ガラス中に含まれる水の濃度、すなわち、含水量が高いことを意味している。
【００７５】
したがって、βＯＨが高いガラスでは、ガラス中に水に由来するＨ＋が多く存在するといる。そのため、熱処理によって、Ｈ＋がガラス中を速やかに移動して、電荷を受け渡し、Ｔｉ、Ｎｂ、Ｗ、Ｂｉ等の各イオンを効率的に酸化できる。これにより、短時間の熱処理で劇的に着色を低減でき、熱処理後のガラスは、高分散ガラスとしては、青色における透過率が高く、緑色および赤色における色特性指数を低下させることができる。
【００７６】
さらに、本実施形態に係る光学ガラスは、上記式（１）に示すβＯＨの値が０．１ｍｍ−１以上である。このような本実施形態に係る光学ガラスは、ガラス成分としてＴｉ、Ｎｂ、Ｗ、Ｂｉ等の高屈折率成分を多量に含むリン酸塩系の組成あっても、熱処理によって、効率よく還元色を低減できる。
【００７７】
上記所望の色特性指数を有する光学ガラスを得る上から、ガラスのβＯＨの値が０．１ｍｍ−１以上であることが好ましい。
【００７８】
なお、βＯＨの下限は、熱処理後の透過率改善の観点から、好ましくは、０．１２ｍｍ−１以上であり、０．１５ｍｍ−１以上、０．１８ｍｍ−１以上、０．２０ｍｍ−１以上、０．２３ｍｍ−１以上、０．２５ｍｍ−１以上、０．２８ｍｍ−１以上、０．３０ｍｍ−１以上、０．３３ｍｍ−１以上、０．３５ｍｍ−１以上、０．３７ｍｍ−１以上、０．４０ｍｍ−１以上の順に下限値が大きいほど一層好ましい。
【００７９】
また、βＯＨの上限は、ガラスの種類や製造条件によって異なり、特に制限されるものではないが、βＯＨを高めていくと、熔融ガラスからの揮発物量が増加する傾向にあるため、熔融ガラスからの揮発を抑制する上から、好ましくはβＯＨが１０ｍｍ−１以下、より好ましくは８ｍｍ−１以下、さらに好ましくは６ｍｍ−１以下、一層好ましくは５ｍｍ−１以下、より一層好ましくは４ｍｍ−１以下、さらに一層好ましくは３ｍｍ−１以下、なお一層好ましくは２ｍｍ−１以下、特に好ましくは１．０ｍｍ−１以下、最も好ましくは０．４ｍｍ−１以下とすることができる。
【００８０】
なお、赤外光は、濃く着色したガラスであっても透過するため、βＯＨはガラスの着色の有無（還元色の有無）によらず評価できる。また、通常、熱処理はガラスの軟化点よりも低い温度で行われるため、その前後でガラスのβＯＨの値は実質的に変化せず、熱処理の前後いずれで測定してもよい。したがって、ガラスのβＯＨは、熱処理（着色の低減する処理）を経た透明なガラス、および熱処理を経ていない濃く着色しているガラスのいずれで測定してもよい。
【００８１】
ガラスの貴金属含有量
高分散ガラスにおいて、還元色を低減することが、青色における透過率の改善する上で最も有効であるが、ガラス中に含まれる貴金属の含有量を低減することも、青色における透過率の改善に寄与する。
【００８２】
貴金属は、ガラスを熔融するときに、ガラス原料を熔融する容器、熔融ガラスを収容する容器、熔融ガラスを均質化するために攪拌する攪拌具などに使用される。貴金属は、耐蝕性に優れているものの、熔融ガラス中に少量の貴金属イオンとして溶け込む。熔融ガラス中に溶け込んだ貴金属イオンは可視光を吸収するため、ガラスの着色が増加する。
【００８３】
したがって、上記所望の色特性指数を有する光学ガラスを得る上から、本実施形態において、貴金属を含有し、貴金属の含有量が３．０ｐｐｍ以下である光学ガラスが好ましい。
【００８４】
貴金属の含有量を低減することにより、貴金属イオンに由来する着色の低減に加え、貴金属に由来するソラリゼーションを抑制することができる。ソラリゼーションを抑制することにより、長期にわたり、上記所望の色特性指数を維持することができる。
【００８５】
また、異物としてガラスに混入する貴金属粒子を低減することにより、貴金属粒子による光散乱を抑制することができる。
【００８６】
貴金属イオンに起因するガラスの着色の低減、ソラリゼーションの低減、貴金属異物の低減、透過率の改善などの観点から、本実施形態に係る光学ガラスの貴金属含有量が２.０ｐｐｍ未満であることがより好ましい。
【００８７】
同様の理由により、貴金属含有量の上限値は、低いほど好ましく、１．８ｐｐｍ、１．６ｐｐｍ、１．４ｐｐｍ、１．２ｐｐｍ、１．１ｐｐｍ、１．０ｐｐｍ、０．９ｐｐｍの順に上限値が低いほどより一層好ましい。貴金属の含有量の下限は、特に制限されないが不可避的に含まれる量であり、例えば、０．００１ｐｐｍ程度と考えればよい。
【００８８】
貴金属としては、Ｐｔ、Ａｕ、Ｒｈ、Ｉｒ等の金属単体、Ｐｔ合金、Ａｕ合金、Ｒｈ合金、Ｉｒ合金などの合金を例示することができる。熔融容器材料や熔融器具材料としては、貴金属の中でも、耐熱性、耐蝕性に優れるＰｔまたはＰｔ合金が好ましい。
【００８９】
したがって、ＰｔまたはＰｔ合金製の熔融容器、熔融器具を用いて作製したガラスについては、Ｐｔを含有し、ガラス中に含まれるＰｔの含有量が３.０ｐｐｍ以下であることが好ましい。Ｐｔの含有量のより好ましい上限については、ガラス中に含まれる貴金属の含有量のより好ましい上限と同じである。また、Ｐｔの含有量の下限は、特に制限されないが、不可避的に含まれる量であり、例えば、０．００１ｐｐｍ程度と考えればよい。
【００９０】
ガラスの屈折率
本実施形態に係る光学ガラスの屈折率ｎｄは、１．９０以上であることが好ましい。屈折率ｎｄのより好ましい下限は１．９１、さらに好ましくは１．９２、特に好ましくは１．９３である。ガラスが得られる限り制限はないが、上記所望の色特性指数を得やすくする上から、屈折率ｎｄの好ましい上限は２.５、より好ましい上限は２．２、さらに好ましい上限は２．１、一層好ましい上限は２．０、より一層好ましい上限は１．９８、さらに一層好ましい上限は１．９６である。
【００９１】
屈折率の高い光学ガラスからなる光学素子を用い、光学系を構成することによって、光学系のコンパクト化、高機能化が可能なる。
【００９２】
ガラスの清澄性
本実施形態に係る光学ガラスのうち、熔融過程で含水量を高めたガラスは、熔融雰囲気に水蒸気を付加する処理等が行われているため、熔融ガラス中の溶存ガス量が高められていると考えられる。その結果、優れた清澄性により、その製造過程において、清澄工程に要する時間を短縮でき、生産性が向上する。
【００９３】
ガラス転移温度
本実施形態に係る光学ガラスのガラス転移温度は、好ましくは４００℃以上、より好ましくは、５００℃以上、さらに好ましくは５５０℃以上、一層好ましくは５７０℃以上、より一層好ましくは６００℃以上である。ガラス転移温度が上記範囲であると、酸化性雰囲気中におけるガラスの熱処理温度を高くすることができ、着色低減を効率よく行うことができる。また、研削、研磨等のガラスの加工性を改善することもできる。
【００９４】
光学ガラスの製造方法
本実施形態に係る光学ガラスの製造方法は、例えば、リンを含むガラス原料と、ＴｉＯ２、Ｎｂ２Ｏ５、ＷＯ３およびＢｉ２Ｏ３の少なくとも一種以上の成分を含むガラス原料とを、貴金属製の熔融容器内にて加熱、熔融し、熔融ガラスを得る熔融工程（ｉ）を有し、
上記ガラス原料における、ＴｉＯ２、Ｎｂ２Ｏ５、ＷＯ３およびＢｉ２Ｏ３の合計含有量（ＨＲ）が３５モル％以上であり、
上記熔融工程において、熔融雰囲気に水蒸気を付加する処理（ｉａ）、および、熔融物内に水蒸気をバブリングする処理（ｉｂ）、の少なくともいずれか一方を行う方法である。
【００９５】
一般に、白金などの貴金属製の熔融容器を用いて、ＴｉＯ２、Ｎｂ２Ｏ５、ＷＯ３およびＢｉ２Ｏ３などの高屈折率成分を多量に（ＨＲが３５モル％以上）含む高屈折率のガラスを熔融する場合に、大気雰囲気で熔融すると、熔融雰囲気中に含まれる酸素が熔融容器を構成する貴金属と反応し、得られるガラスにおいて貴金属含有量が増加する問題があった。
【００９６】
上述のように、貴金属がガラス中に多量に存在すると、透過率劣化やソラリゼーション等の問題の原因となるため、従来から、熔融雰囲気を調整することにより、熔融容器を構成する金属材料がイオン化して熔融ガラスに溶け込まない状態を作る技術が提案されていた。
【００９７】
例えば、熔融雰囲気を還元側にしてガラスを熔融すると、熔融ガラスへの貴金属イオン（熔融容器を構成する貴金属のイオン）の溶け込みは抑制できる。しかし、熔融ガラスを過剰に還元側にすると、還元された高屈折率高分散成分により熔融容器が合金化されることがある。さらに、過剰に還元側にしないまでも、非酸化性雰囲気下では高屈折率高分散成分は還元される傾向にあるため、ガラスの着色（還元色）の度合は強まる。還元色があまりに強いガラスは、後工程において熱処理を施しても、着色の低減の効果は小幅なものに留まる。
【００９８】
そのため、上記のような問題を改善するにあたり、本発明者は、熔融容器を構成する貴金属材料がイオン化して熔融ガラスに溶け込まない状態で熔融し、かつ、得られたガラスにおいて、熱処理後のガラスの着色（還元色）の低減効果が大きいことが重要であると考た。
【００９９】
本実施形態に係る光学ガラスを製造する際、熔融工程において、熔融雰囲気に水蒸気を付加する処理（以下、単に「水蒸気付加」ということがある。）および熔融物内に水蒸気をバブリングする処理（以下、単に「水蒸気バブリング」ということがある。）の少なくとも一方を行うことにより、熔融工程において熔融容器に由来する貴金属量が極めて低く、熱処理後の透過率を劇的に改善でき、着色が少なく、極めて優れた透過率を有する光学ガラスが得られる。
【０１００】
上記の製造方法によれば、熔融容器等に由来する貴金属（例えば白金等）のガラス中への溶け込みを有効に防止でき、得られる光学ガラスにおいて、貴金属イオンに由来する着色を一層低減できる。
【０１０１】
以下の説明では、熔融容器が白金（Ｐｔ）の場合を例にとるが、白金以外の貴金属等の金属材料からなる熔融容器等を用いる場合についても同様である。
【０１０２】
通常、ガラスの熔融は大気雰囲気中で行われ、大気中の酸素が熔融容器の材料である白金等の貴金属材料と反応することがある。特に、熔融容器が白金系材料である場合、二酸化白金（ＰｔＯ２）が生成し熔融物中に溶け込む、あるいは、熔融物と白金系材料との界面から白金イオン（Ｐｔ４＋）として熔融物に溶け込むことがある。熔融ガラス中に溶け込んだ貴金属イオンは可視光を吸収するため、ガラスの着色が増加する傾向にある。
【０１０３】
このような白金イオンに由来する着色を低減するためには、熔融雰囲気を還元雰囲気にすることで、熔融ガラスへの貴金属イオンの溶け込みを抑制する方法等が挙げられる。しかし、熔融ガラスを過剰に還元側にすると、熔融容器が合金化し、熔融容器の強度、耐久性が著しく低下する。また、熔融雰囲気を不活性ガスで置換する方法等もあるが、Ａｒなどの不活性ガスは高価で、長時間の熔融に適さない。
【０１０４】
これに対し、上記の光学ガラスの製造方法では、熔融工程において、熔融雰囲気に水蒸気を付加する処理および熔融物内に水蒸気をバブリングする処理の少なくとも一方を行うことより、熔融雰囲気中の酸素分圧を低減し、熔融容器を構成する白金材料が酸化されるのを防止する。その結果、熔融雰囲気中の酸素が白金材料等と反応して生成する二酸化白金や白金イオン（Ｐｔ４＋）が、熔融物（ガラス）中に溶け込むことを有効に防止でき、得られる光学ガラスにおいて、白金（Ｐｔ）の溶け込み量が一層低減される。その結果、得られる光学ガラスの貴金属含有量を極めて少なくすることができる。水蒸気の供給には、熔融雰囲気中の酸素分圧低減効果に加え、次の効果があると考えられる。Ｈ２Ｏが白金の表面に到達すると、白金の触媒効果によってＨ＋とＯＨ−に分解し、ＯＨ−の一部が白金イオンと結合し、白金の酸化を防ぐと考えられる。アルゴン、窒素などの不活性ガスには、上記効果を期待できない。実際、水蒸気を含むガスを供給することにより、乾燥状態の非酸化性ガスを供給するよりも、ガラス中の白金等の貴金属含有量を一層低減することができる。
【０１０５】
熔融容器等の製造器具に由来するＰｔなどの貴金属の含有量が極めて少ないので、ソラリゼーションと呼ばれる紫外線照射によるガラスの着色が少ない。そのため、このようなガラスを例えば光学素子として用いた場合には、透過率の経年変化が少ない。また、紫外線硬化型接着剤を用いて光学素子を固定するとき、光学素子に紫外線を照射しても、透過率が低下しないという効果も得られる。
【０１０６】
ガラス原料として正リン酸、水酸化アルミニウム、水酸化カルシウムなどの水酸化物のように含水量の多い原料成分を用いてもよいが、ガラス原料を熔解して熔融ガラスとする過程や、高温の熔融ガラスの状態において水分が蒸散してしまう。また、化合物を調合してバッチ原料とし、このバッチ原料を粗熔解してカレットを作り、このカレットを再調合して熔融容器中で再熔融することでガラスを得る場合でも、バッチ原料中に当初含まれていた水分はカレット化する際に失われ、さらに熔融容器中で再熔融する過程でも、水分が失われる。したがって、いずれの方法を用いても、熔融過程において、熔融ガラスに水分を供給する操作を行わないと、ガラスの含水量は低下する傾向を示す。
【０１０７】
さらに、熔融容器に由来する貴金属の溶出を防止するため、非酸化性雰囲気下でガラスを熔融する場合には、ガラスの含水量はより一層小さくなる傾向にある。一般に、ガラスの熔融は大気雰囲気下で行われるが、大気中には多少水分が含まれている。しかし、熔融雰囲気を非酸化性雰囲気とする場合、通常乾燥ガスである還元ガスや不活性ガスなどの非酸化性ガス熔融雰囲気を置換する必要があるため、大気雰囲気下で熔融されたガラスよりも、含水量はさらに小さくなる。
【０１０８】
このような含水量の低いガラスは、酸化性雰囲気下で熱処理を行っても着色低減の効果が小幅に留まる。
【０１０９】
これに対し、熔融ガラスに対して外部から水分を供給することにより、高温の熔融ガラスから蒸散して失われた水分を補うことができる。そのため、この方法によれば、光学ガラスの含水量を容易に高めることができ、熱処理後の着色を大幅に低減できる。
【０１１０】
よって、熔融工程において、熔融雰囲気に水蒸気を付加する処理（以下、単に「水蒸気付加」ということがある）および熔融物内に水蒸気をバブリングする処理（以下、単に「水蒸気バブリング」ということがある）の少なくとも一方を行うことが好ましい。
【０１１１】
熔融雰囲気に水蒸気を付加する方法は、特に限定されるものではないが、例えば、熔融装置に設けた開口部から連結パイプを坩堝内へ挿入し、必要に応じてこのパイプを通して水蒸気を含むガスを坩堝内の空間へと供給する方法等が挙げられる。
【０１１２】
坩堝内の空間に供給する水蒸気を含むガスの流量は、特に限定されず、試験的に作製したガラスのβＯＨの測定結果をもとに調整したり、試験的に作製したガラスを酸化性雰囲気中で熱処理し、透過率を測定し、その結果をもとに調整することができる。例えば、略密閉された熔融容器内に水蒸気を供給する場合は、比較的少量の水蒸気を供給すれば、所望のガラスが得られる。一方、蓋をしない坩堝をガラス熔融炉内に配置してガラスを熔融する場合は、ガラス熔融炉内の体積が坩堝内の体積に比べて大きくなるため、ガラス熔融炉内に比較的多量の水蒸気を供給することになる。このような実験結果に基づいて、水蒸気の供給量、すなわち、ガスの流量を次の生産にフィードバックすることで、酸化性雰囲気中における熱処理によって所望の透過率特性を有するガラスを生産できる。なお、以下、ガスの流量、水蒸気の流量、雰囲気付加流量、水蒸気の供給量は、２５℃、１気圧に換算した値である。
【０１１３】
また、バブリング方法としては、特に限定されるものではなく、公知の方法を用いることができる。例えば、白金製または白金合金製のパイプを熔融容器中の熔融物中に差し込み、パイプを通して水蒸気を含むガスを熔融物中に吹き込む方法、熔融容器の底部付近に熔融容器の材料と同じ材料からなるパイプを取り付け、このパイプから熔融物中に水蒸気を含むガスを吹き込む方法などが挙げられる。
【０１１４】
熔融物中に吹き込む水蒸気を含むガスの気泡径は、好ましくは直径０．０１〜１００ｍｍであり、より好ましくは０．１〜３０ｍｍである。上記範囲とすることで、熔融ガラス中の水分量を効果的に高めることができると考えられる。なお、気泡径が小さ過ぎる場合には、熔融物に挿入するバブリング用の管が詰まりやすい等の問題がある。
【０１１５】
熔融物中に吹き込む水蒸気を含むガスの流量は、特に限定されず、試験的に作製したガラスのβＯＨの測定結果をもとに調整できる。例えば、試験的に作製したガラスのβＯＨを測定し、測定結果が所望の値よりも小さい場合は、ガスの流量を増加させ、逆に測定結果が所望のβＯＨ値より大きい場合は、ガスの流量を減少させる調整を行う。このように試験的にガラスのβＯＨを求め、測定結果からガスの流量を調整すればよい。このように、試験的に作製したガラスのβＯＨの測定結果や、試験的に作製したガラスを酸化性雰囲気中で熱処理し、透過率を測定し、その結果をもとに、水蒸気の供給量、すなわち、ガスの流量を次の生産にフィードバックすることで、所望のガラスを生産することができる。
【０１１６】
水蒸気を含むガス中の水蒸気の含有量は、好ましくは３体積％以上である。水蒸気の含有量は、高いほど好ましく、好ましくは１０体積％以上、より好ましくは２０体積％以上、さらに好ましくは３０体積％以上、一層好ましくは４０体積％以上、より一層好ましくは５０体積％以上、さらに一層好ましくは６０体積％以上、なお一層好ましくは７０体積％以上、特に好ましくは８０体積％以上、さらに特に好ましくは９０体積％以上である。特に上記範囲とすることで、最終的に得られるガラスにおいて、着色の低減効果を高めることができると共に、貴金属の含有量を低減でき、かつ清澄性を改善できる。
【０１１７】
なお、水蒸気を含むガスは、生成したものや、市販のものを用いることができ、他のガスとの混合ガスであってもよい。他のガスとしては、例えば、非酸化性ガスや空気等が挙げられる。中でも、非酸化性ガスが好ましい。
【０１１８】
また、上記ガラスの製造方法では、上記水蒸気を付加する処理（ｉａ）および熔融物内に水蒸気をバブリングする処理（ｉｂ）のいずれかまたは両方において、水蒸気と共に非酸化性ガスを供給するのが好ましい。
【０１１９】
供給する水蒸気の一部を、非酸化性ガスに置換してもよい。
【０１２０】
非酸化性ガスとしては、特に限定されないが、例えば、アルゴン、窒素、一酸化炭素、二酸化炭素、水素、ヘリウムおよびヨウ素などが挙げられる。好ましくは、アルゴンなどの不活性ガスである。
【０１２１】
非酸化性ガスの供給量は、特に限定されないが、好ましくは、供給するガス（水蒸気を含むガス）の体積を１００体積％とした場合に、非酸化性ガスが占める割合が０体積％を超え、９７体積％以下であり、より好ましい上限は９０体積％、８０体積％、７０体積％、６０体積％、５０体積％、４０体積％、３０体積％、２０体積％、１０体積％の順に上限が小さくなるほど、熱処理による着色低減効果を大きくする上から好ましい。
【０１２２】
なお、上記光学ガラスの製造方法において、本願明細書において説明した事項以外については、ガラス原料の調整法、ガラス原料の加熱法、熔融法、熔融ガラスの成形法については公知の方法が適宜採用できる。また、光学ガラスの製造方法に用いられるガラス原料や熔融容器を構成する材料についても公知の材料が適宜利用できる。
【０１２３】
ここで、ガラスの作製に際して用いられる熔融容器等を構成する材料としては、通常、熔融ガラスを熔融する温度・雰囲気において耐熱性と耐侵蝕性と有する材料（例えば、金属材料や石英材料等）を適宜利用できる。
【０１２４】
ただし、作製しようとするガラス組成によっては、著しい侵蝕性を示す熔融生成物が生成したり、熔融ガラスが熔融容器等を構成する材料と反応し、熔融容器が溶けたりする場合もある。そのため、熔融容器等を構成する材料を選択する際には、ガラス組成に応じて適宜材料を選択することが好ましい。
【０１２５】
例えば、高屈折率高分散成分を含有するリン酸塩光学ガラス（Ｐ２Ｏ５と、ＴｉＯ２、Ｎｂ２Ｏ５、ＷＯ３およびＢｉ２Ｏ３から選択される少なくとも１種の酸化物とを含むガラス）の場合、特に、バッチ原料を加熱・熔解する際に、著しい侵蝕性を示す熔解生成物が生成する。このような熔融生成物は、白金等の耐蝕性に優れた材料をも侵蝕する傾向があるため、白金等の貴金属材料は、上記熔融生成物により侵蝕され、熔融物中に溶け込み、異物として生成したり、ガラスの着色を増大させたりする問題がある。
【０１２６】
そのため、上記リン酸塩光学ガラスを製造する場合には、バッチ原料を加熱・熔解する際の熔融容器は、熔融工程の後半や清澄工程等とは別に、熔融容器等の材料を選択することが好ましい。バッチ原料を加熱・熔解する際に用いる熔融容器等としては、石英製など、耐火物製の容器や器具が好適である。石英などの耐火物は、上記熔融生成物により侵蝕されるが、侵蝕されて熔融物中に混入してもガラス組成物の一部となるため、貴金属材料のような問題は少ないためである。熔融工程の後半や清澄工程等では、熔融生成物が貴金属材料をも侵蝕するという問題は少ないため、白金製や白金合金製等の貴金属製の容器や器具を用いるのが好適である。
【０１２７】
他方、Ｂ２Ｏ３と、高屈折率高分散成分を含有するホウ酸塩ガラス（ＴｉＯ２、Ｎｂ２Ｏ５、ＷＯ３およびＢｉ２Ｏ３から選択される少なくとも１種の酸化物を含むガラス）の場合には、上記リン酸塩ガラスのような熔融生成物が貴金属材料をも侵蝕するという問題は少ない。むしろ、ホウ酸ガラスの場合、石英などの耐火物容器は著しく侵蝕される傾向にある。そのため、熔融容器等としては、ガラスの製造過程で侵蝕され難い白金製や白金合金製等の貴金属製の容器や器具を用いるのが好適である。
【０１２８】
上記光学ガラスの製造方法では、加熱・熔融工程は、通常、ガラス原料を加熱することで熔解して熔融ガラスにする熔解工程に加えて、熔融ガラスの脱泡を促進する清澄工程と、清澄後の熔融ガラスを降温して成形に適した粘度にするとともに攪拌して均質化する均質化工程とを含むことが好ましい。
【０１２９】
ガラス原料としては、所望の特性の光学ガラスが得られるように、ガラス成分に対応する原材料を秤量し、十分混合して得られた調合原料（バッチ原料）や、調合カレットを用いることができる。
【０１３０】
ガラス原料としてカレットを使用する場合には、バッチ原料を粗熔解してカレット化するカレット化工程（ラフメルト工程）が、熔解工程（リメルト工程）の前に実施される。また、カレットは、好ましくは事前に屈折率測定の測定が行われている。屈折率の測定値が所望の値と等しい場合、カレットをそのまま調合カレットとし、屈折率の測定値が所望の値からずれている場合、所望の値より高い屈折率を有するカレットと所望の値より低い屈折率を有するカレットを混合して、調合カレットとする。
【０１３１】
なお、カレットはガラスからなるが、均質なガラスである必要はない。また、カレットは気泡を含むものであってもよい。さらに、バッチ原料の未熔解物を含むものであってもよい。カレットの組成、光学特性（例えば、屈折率、アッベ数など）は、カレットを再熔融して均質で泡を含まないガラスを作り、このガラスの組成、光学特性をそれぞれカレットの組成、光学特性とする。
【０１３２】
カレットを作製する方式（ラフメルトーリメルト方式）であっても、バッチ原料を直接熔解工程で熔解する方式（バッチダイレクト方式）であっても、Ｔｉ、Ｎｂ、ＷおよびＢｉの過剰な還元を抑えるとともに、熔融容器が金属材料から構成される場合にその金属材料のイオン化を抑制し、ガラス中の含水量を確保する観点から、加熱・熔融工程中のガラスの加熱温度は、８００〜１５００℃に維持することが好ましく、より好ましくは１４００℃以下、さらに好ましくは１３００℃以下に維持することが好ましい。さらに清澄性を改善しつつ、ガラスを酸化性雰囲気中で熱処理した際の着色の大幅な低減を容易とする観点からは、加熱・熔融工程中のガラスの加熱温度が清澄工程で最も高くなるように設定する、すなわち、清澄温度以下でガラスを熔融することが好ましい。
【０１３３】
また、加熱・熔融工程の開始から終了までの時間を長くすると、高屈折率高分散成分の還元、熔融容器が金属材料からなる場合においてその金属材料のイオン化を助長し、ガラス中の含水量も低下傾向を示すことになる。このため、加熱・熔融工程の開始から終了までの時間は１００時間以内にすることが好ましい。なお、加熱・熔融工程の開始から終了までの時間は熔融容器の容量の大小などにより適宜調整すればよい。
【０１３４】
上記光学ガラスの製造方法は、より好ましくは、ラフメルト−リメルト方式で行われる。ラフメルト−リメルト方式では、調合材料を熔融してカレットを得るラフメルト工程と、カレットを再熔融してガラスを得るリメルト工程と、を有し、ラフメルト工程およびリメルト工程のうち少なくともいずれか一方において、熔融雰囲気に水蒸気を付加する処理（ｉａ）、および、熔融物内に水蒸気をバブリングする処理（ｉｂ）、の少なくともいずれか一方を行うことが好ましい。
【０１３５】
特に、ラフメルト−リメルト方式でガラスを作製する場合には、ラフメルト時のバッチ原料の熔解温度（粗熔解温度）は、８００〜１４００℃の範囲とすることが好ましい。ただし、溶存ガスの溶解度は熔融物の温度上昇とともに減少するため、清澄効果をより高める上で、ラフメルト工程における熔融物の温度は、リメルト工程におけるカレットの熔融温度（再熔解温度）以下であることが好ましく、特にリメルト工程における清澄温度よりも低くすることが好ましい。
【０１３６】
また、ラフメルト工程における熔解時間は、坩堝の容量、バッチ原料の坩堝への投入量を考慮して適宜調整でき、例えば、熔解時間を０．１〜１００時間、より好ましくは０．１〜２０時間の範囲としてもよい。
【０１３７】
また、リメルト工程における調合カレットの熔解温度（再熔解温度）は、８００〜１５００℃の範囲にすることが好ましい。ただし、清澄効果をより高める上から、この再熔解温度を清澄温度よりも低くすることが好ましい。リメルト工程における熔解時間は坩堝の容量、調合カレットの坩堝への投入量を考慮して適宜調整でき、例えば、再熔融時の熔解時間を０．１〜１００時間、より好ましくは２〜２０時間の範囲としてもよい。
【０１３８】
熔融時の雰囲気は、特に限定されるものではないが、熔融ガラス中の水分量を効果的に高める観点から、熔融雰囲気に水蒸気が付加されていることが好ましい。
【０１３９】
熔融雰囲気は、はじめ大気雰囲気や窒素雰囲気などの水蒸気以外の熔融雰囲気で熔融を開始し、途中から熔融雰囲気に水蒸気が付加されてもよいし、熔融雰囲気を予め水蒸気雰囲気に調整しておいてもよい。
【０１４０】
熔融雰囲気に水蒸気を付加する処理等を行う際の、熔融雰囲気の水蒸気分圧は、大気中の水蒸気分圧よりも高く、より好ましくは酸素分圧よりも高い。さらに、水蒸気分圧の上限は、特に限定されるものではなく、例えば熔融雰囲気を全て水蒸気で置換することもできる。
【０１４１】
また、熔融工程全体を通して、熔融雰囲気中の水蒸気分圧が高いことで、酸素が白金等の貴金属材料からなる熔融容器と反応することを有効に防止でき、ガラス中へのＰｔ等の溶け込み量を低減でき、透過率の劣化（低下）を効果的に防ぐことができる。さらに、溶存ガス量を清澄工程の直前まで維持することで、清澄性の改善効果が高まる。
【０１４２】
また、熔融工程は、熔融物の均質化を目的として、熔融物の攪拌を伴うこともできる。攪拌方法としては、公知の方法を用いることができ、例えば、気体を熔融物にバブリングする方法や攪拌棒により攪拌する方法などが挙げられる。
【０１４３】
特に、水蒸気を含むガスを用いたバブリングや、水蒸気を付加した熔融雰囲気中での熔融物の攪拌は、熔融物の均質化を図ると共に、熔融ガラス中の水分量を高める観点で好適である。
【０１４４】
ガラス原料を熔融容器内にて加熱、熔融し、熔融ガラスを得る熔融工程（ｉ）の後に、さらに熔融ガラスを熔融容器外に流出する工程（ｉｉ）、および熔融ガラスを成形する工程（ｉｉｉ）を有する。
【０１４５】
流出工程（ｉｉ）では、清澄・均質化した熔融ガラスを熔融容器底部に取り付けたガラス流出パイプより流出する。ガラス流出パイプの温度は、流れる熔融ガラスが失透しない温度域であって、成形に適した粘度になるように調整、維持する。
【０１４６】
成形工程（ｉｉｉ）では、熔融容器内の熔融ガラスを所定の形状に成形できるのであれば公知の如何様な成形方法も利用できる。例えば、熔融ガラスを、鋳型に流し込んでブロック状としてもよく、パイプから流下させた線状の熔融ガラス流を、一定の長さ（一定の量）ごとに切断してガラス塊としてもよい。また、後工程において、より精度の高い形状加工を行う場合は、成形工程を経て得られる個々のガラスの形状は大きくばらついていてもよい。また、得られたガラスは濃く着色していてもよく、後工程において、熱処理を行うことにより着色は低減できる。
【０１４７】
流出工程（ｉｉ）および成形工程（ｉｉｉ）の少なくともいずれか一つの工程を酸化性雰囲気下で行うことが好ましい。これにより、ガラスの還元色を効率よく低減できる。
【０１４８】
通常、高屈折率高分散成分に由来する還元色は、ガラスを酸化性雰囲気で熱処理することで低減できる。特に、Ｔｉ、Ｎｂ、ＷおよびＢｉ等の酸化は、ガラスの温度が高いほど速やかに進む傾向にある。
【０１４９】
そのため、できるだけ高温のガラス、すなわち熔融工程（ｉ）のガラスを酸化性雰囲気に晒すとよいとも考えられる。しかし、熔融容器や清澄槽等が貴金属材料等で構成されている場合、熔融工程（ｉ）のガラスは、貴金属材料と接する状態にあるため、熔融雰囲気を酸化性雰囲気にすると、貴金属材料が雰囲気中の酸素と反応し、ガラス中に貴金属のイオンが溶け込む等の問題がある。
【０１５０】
一方、流出工程（ｉｉ）および成形工程（ｉｉｉ）のガラスは、熔融工程（ｉ）のガラスに比べて温度が低いが、成形後に降温したガラスに比べれば、なお十分に高温に保たれているといる。そのため、これらの工程でも、ガラスを酸化性雰囲気に晒すことによるガラスの着色低減の効果は十分に期待できる。さらに、流出工程（ｉｉ）および成形工程（ｉｉｉ）では、ガラスが熔融容器等を構成する貴金属材料と接触することもないため、上記のような問題は生じ難いと考えられる。
【０１５１】
そのため、流出工程（ｉｉ）および成形工程（ｉｉｉ）の少なくともいずれか一つの工程を酸化性雰囲気とすることで、熔融ガラスへの貴金属材料等の溶け込みを危惧することなく、効率よく還元色を低減できる。
【０１５２】
また、熔融ガラス流の方が、鋳型中のガラスブロックよりも、単位体積あたり、酸化性雰囲気に晒されるガラスの表面積が大きくなるため、より効率よく還元色を低減できる。
【０１５３】
また、流出工程（ｉｉ）および成形工程（ｉｉｉ）の少なくともいずれか一つの工程で、ガラスの還元色の低減が図られていることにより、成形工程（ｉｉｉ）後のガラスについて、気泡や析出物の有無などガラス内部の検査が容易にできる。その結果、早い段階で良質のガラスを精査でき、歩留まりも向上する。
【０１５４】
上記光学ガラスの製造方法において、成形されたガラスの熱処理は、酸化性雰囲気中で行うことが好ましい。これにより得られるガラスの着色を大幅に低減できる。熱処理工程を経て得られたガラスは、着色が少なく透明度が高い、すなわち、可視域における透過率、特に青色における透過率が高い。
【０１５５】
熱処理工程（ｉｖ）において、熱処理温度および熱処理時間は、所望の光学特性が得られるように適宜設定すればよい。例えば、熱処理温度は、ガラスの軟化点よりも低く、ガラス転移温度Ｔｇよりも１００℃低い温度（Ｔｇ−１００℃）以上の温度が好ましい。
なお、ガラスの着色を所定のレベルまで低減する際、熱処理温度が高ければ、熱処理時間を短縮できる。また、酸化性雰囲気中の酸素分圧を高めても熱処理時間を短縮できる。このように熱処理時間は、熱処理温度や酸化性雰囲気中の酸素分圧により変わるが、ガラスの着色が所望のレベルになるように設定すればよい。熱処理時間は、典型的には、０．１時間〜１００時間であることが好ましい。
【０１５６】
なお、上記流出工程（ｉｉ）、成形工程（ｉｉｉ）および熱処理工程（ｉｖ）において、酸化性雰囲気とは、大気雰囲気、または大気よりも酸素分圧が高い雰囲気であり、好ましくは大気よりも酸素分圧が高い雰囲気である。
【０１５７】
酸化性雰囲気とするための方法は、特に限定されるものではないが、例えば酸化性雰囲気ガスを供給する方法などが挙げられる。酸化性雰囲気ガスとしては、酸素を含むガスであればよく、酸素濃度は、例えば、空気と同程度前後かそれ以上であればよい。このような酸化性雰囲気ガスとしては、例えば、空気、空気に酸素を加えたガス、実質的に酸素のみからなるガスなどを挙げることができる。
【０１５８】
ガラス組成について
次に、本実施形態に係る光学ガラスの組成について説明する。
以下、特記しない限り、ガラス成分の含有量、合計含有量、添加剤の含有量は、酸化物換算のモル％で表示する。
【０１５９】
上記のように、本実施形態に係る光学ガラスは、好ましくは、リン酸塩光学ガラスであり、ガラス成分として、ＴｉＯ２、Ｎｂ２Ｏ５、ＷＯ３およびＢｉ２Ｏ３から選択される少なくともいずれか１種の酸化物（以下、「高屈折率高分散成分」ということがある）を含有する。好ましくは、ガラス中に含まれるＴｉＯ２、Ｎｂ２Ｏ５、ＷＯ３およびＢｉ２Ｏ３の合計含有量は、３５モル％以上であり、好ましくは３７モル％以上、より好ましくは３８モル％以上、さらに好ましくは３８．５モル％以上、一層好ましくは３９モル％以上、より一層好ましくは４０モル％以上、さらに一層好ましくは４３モル％以上、なお一層好ましくは５０モル％以上である。ＴｉＯ２、Ｎｂ２Ｏ５、ＷＯ３およびＢｉ２Ｏ３の合計含有量が８５％を超えると耐失透性が悪化傾向を示すため、耐失透性を維持する観点から、ＴｉＯ２、Ｎｂ２Ｏ５、ＷＯ３およびＢｉ２Ｏ３の合計含有量は８５モル％以下であることが好ましく、８０モル％以下であることがより好ましく、７５モル％以下であることがさらに好ましく、６０モルモル％以下であることが一層好ましく、５５モル％以下であることがより一層好ましい。
【０１６０】
リン酸塩光学ガラスであることは、ガラス中のＴｉＯ２、Ｎｂ２Ｏ５、ＷＯ３およびＢｉ２Ｏ３の含有量を高める観点からも好ましい。リン酸塩光学ガラス中では、加熱処理時のＨ＋の移動速度が速く、他の組成系に比べると短時間の加熱処理で着色を低減できる。
【０１６１】
本実施形態は、実施例に例示する組成に加え、ＴｉＯ２、Ｎｂ２Ｏ５、ＷＯ３およびＢｉ２Ｏ３の含有量が上記範囲にある公知の組成を含むガラス組成に適用できる。
【０１６２】
次に、本実施形態における好ましいガラス組成について説明する。
【０１６３】
Ｐ２Ｏ５は、ガラスネットワーク形成成分であり、ガラスの熱的安定性を維持する働きがある。Ｐ２Ｏ５の含有量が７％未満であると、熱的安定性が低下傾向を示すため、Ｐ２Ｏ５の含有量を７％以上にすることが好ましい。Ｐ２Ｏ５の含有量が４０％より大きいと、屈折率が低下する。したがって、Ｐ２Ｏ５の含有量を７〜４０％の範囲にすることが好ましい。Ｐ２Ｏ５の含有量のより好ましい下限は１０％、さらに好ましい下限は１２％、一層好ましい下限は１５％、より一層好ましい下限は１８％である。Ｐ２Ｏ５の含有量のより好ましい上限は３５％、さらに好ましい上限は３３％、一層好ましい上限は３０％、より一層好ましい上限は２８％である。
【０１６４】
ＳｉＯ２は、Ｐ２Ｏ５系組成のガラスには溶け難く、多量に導入すると溶け残りが生じてガラスの均質性が悪化する傾向を示す。溶け残りが生じないよう熔融温度を高めると、貴金属含有量が増加し、ガラスの着色も増大する。そのため、ＳｉＯ２の含有量は、Ｐ２Ｏ５の含有量（Ｍ）よりも少ない。ＳｉＯ２の含有量を上記Ｍ（Ｐ２Ｏ５の含有量［％］）との関係を表すと、好ましいＳｉＯ２の含有量の範囲は０％〜０．８×Ｍ［％］であり、より好ましい範囲は０％〜０．５×Ｍ［％］、さらに好ましい範囲は０％〜０．３×Ｍ［％］、一層好ましい範囲は０％〜０．１５×Ｍ［％］である。
【０１６５】
Ｂ２Ｏ３は、少量を含有させることにより耐失透性を改善する働きをする。Ｂ２Ｏ３の含有量を上記Ｍ（Ｐ２Ｏ５の含有量［％］）との関係を表すと、Ｂ２Ｏ３の含有量の範囲は０％以上、Ｍ［％］未満であり、好ましい範囲は０％〜０．９×Ｍ［％］、より好ましい範囲は０％〜０．７×Ｍ［％］、さらに好ましい範囲は０％〜０．６×Ｍ［％］、一層好ましい範囲は０％〜０．５×Ｍ［％］、より一層好ましい範囲は０％〜０．４×Ｍ［％］、さらに一層好ましい範囲は０％〜０．３５×Ｍ［％］である。
【０１６６】
ＴｉＯ２、Ｎｂ２Ｏ５、ＷＯ３およびＢｉ２Ｏ３は屈折率を高めるとともに、分散を高める働きをし、化学的耐久性を改善する働きをする成分である。しかし、ＴｉＯ２、Ｎｂ２Ｏ５、ＷＯ３およびＢｉ２Ｏ３の含有量がそれぞれ多くなると耐失透性が悪化する傾向を示す。
【０１６７】
耐失透性を維持する観点から、ＴｉＯ２の含有量の好ましい上限は４０％、より好ましい上限は３５％、さらに好ましい上限は３３％、一層好ましい上限は３０％である。ＴｉＯ２の導入効果を得る上から、ＴｉＯ２の含有量の好ましい下限は１％、より好ましい下限は３％である。ＴｉＯ２の含有量を０％にすることもできる。
【０１６８】
耐失透性を維持する観点から、Ｎｂ２Ｏ５の含有量の好ましい上限は４５％、より好ましい上限は４０％、さらに好ましい上限は３５％である。Ｎｂ２Ｏ５の導入効果を得る上から、Ｎｂ２Ｏ５の含有量の好ましい下限は５％、より好ましい下限は８％、さらに好ましい下限は１１％である。Ｎｂ２Ｏ５の含有量を０％にすることもできる。
【０１６９】
ＷＯ３の含有量の好ましい範囲は０〜３０％である。上記ＷＯ３の導入効果を得る観点から、ＷＯ３の含有量の好ましい下限は１％、より好ましい下限は３％、さらに好ましい下限は５％である。一方、耐失透性を維持する上で、ＷＯ３の含有量の好ましい上限は２７％、より好ましい上限は２４％、さらに好ましい上限は２０％、一層好ましい上限は１８％である。ＷＯ３の含有量を０％にすることもできる。
【０１７０】
Ｂｉ２Ｏ３の含有量の好ましい範囲は０〜３５％である。上記Ｂｉ２Ｏ３の導入効果を得る上で、Ｂｉ２Ｏ３の含有量の好ましい下限は１％、より好ましい下限は３％、さらに好ましい下限は５％である。一方、耐失透性を維持する観点から、Ｂｉ２Ｏ３の含有量の好ましい上限は３０％、より好ましい上限は２８％、さらに好ましい上限は２４％である。Ｂｉ２Ｏ３の含有量を０％にすることもできる。
【０１７１】
Ｂｉ２Ｏ３とＢ２Ｏ３の合計含有量の好ましい範囲は５０％未満、より好ましい範囲は４５％未満、さらに好ましい範囲は４０％である。
【０１７２】
ＢａＯ、ＳｒＯ、ＣａＯ、ＭｇＯ、ＺｎＯ等の二価金属成分は、ガラスの熔融性を改善し、ガラスの着色を低減する働きをする。また、適量であれば耐失透性を改善する働きをする。しかし、過剰量の含有により屈折率が低下し、耐失透性が悪化する傾向を示すため、ＢａＯ、ＳｒＯ、ＣａＯ、ＭｇＯおよびＺｎＯの合計含有量が０〜４０％であることが好ましく、０〜３２％であることがより好ましい。ＢａＯ、ＳｒＯ、ＣａＯ、ＭｇＯおよびＺｎＯの合計含有量の好ましい上限は３０％、より好ましい上限は２７％、さらに好ましい上限は２５％である。ＢａＯ、ＳｒＯ、ＣａＯ、ＭｇＯおよびＺｎＯの合計含有量の好ましい下限は０．１％、より好ましい下限は０．５％、さらに好ましい下限は１％である。
【０１７３】
これら２価金属成分のうち、ＢａＯは高屈折率を維持する上で有効な成分であることから、ＢａＯの含有量を０〜４０％の範囲にすることが好ましく、０〜３２％の範囲にすることがより好ましい。ＢａＯの含有量の好ましい上限は３０％、より好ましい上限は２７％、さらに好ましい上限は２５％である。ＢａＯの含有量の好ましい下限は０．１％、より好ましい下限は０．５％、さらに好ましい下限は１％である。ＢａＯの含有量を０％にすることもできる。
【０１７４】
Ｌｉ２Ｏ、Ｎａ２Ｏ、Ｋ２Ｏ等のアルカリ金属酸化物はガラスの熔融性を改善し、ガラスの着色を低減する働きをする。またガラス転移温度、軟化温度を低下させ、ガラスの加熱処理温度を低下させる働きもする。しかし、過剰量の含有により屈折率が低下し、耐失透性が悪化する傾向を示すため、Ｌｉ２Ｏ、Ｎａ２ＯおよびＫ２Ｏの合計含有量が０〜４０％であることが好ましく、０〜３５％であることがより好ましく、０〜３２％であることがさらに好ましく、０〜３０％であることが一層好ましい。Ｌｉ２Ｏ、Ｎａ２ＯおよびＫ２Ｏの含有量をそれぞれ０％にすることもできる。特に、アルカリ金属酸化物としてＬｉ２Ｏを用いる場合、高屈折率ガラスを得る観点から、その含有量は製造されるガラス中において０％を超え１０％未満であることがより好ましく、０％を超え９％以下であることがさらに好ましく、０％を超え８％以下であることが特に好ましい。
【０１７５】
Ａｌ２Ｏ３は少量であれば耐失透性を改善する働きをするが、過剰量の含有により屈折率が低下する。したがって、Ａｌ２Ｏ３の含有量の好ましい範囲は０〜１２％、より好ましい範囲は０〜７％、さらに好ましい範囲は０〜３％である。
【０１７６】
ＺｒＯ２は屈折率を高める働きをし、少量であれば耐失透性を改善する働きをする。しかし、過剰量の含有により、耐失透性や熔融性が悪化傾向を示すため、ＺｒＯ２の含有量の好ましい範囲は０〜１６％、より好ましい範囲は０〜１２％、さらに好ましい範囲は０〜７％、一層好ましい範囲は０〜３％である。
【０１７７】
ＧｅＯ２は耐失透性を維持しつつ、屈折率を高める働きをする。また、ＧｅＯ２は屈折率を高める働きを有するが、ＴｉＯ２、Ｎｂ２Ｏ５、ＷＯ３およびＢｉ２Ｏ３と異なり、ガラスの着色を増大させない。しかし、他の成分と比較して非常に高価な成分であるため、ガラスの製造コストを低減する上からＧｅＯ２の含有量は少ないほどよい。したがって、高屈折率ガラス製品を広く普及するためには、ＧｅＯ２の含有量を削減しつつ、透過率の優れた高屈折率ガラスを提供することが望まれる。本実施態様によれば、ＴｉＯ２、Ｎｂ２Ｏ５、ＷＯ３およびＢｉ２Ｏ３の合計含有量を２０％以上とすることにより、多量のＧｅＯ２を使用しなくても、透過率の優れた高屈折率ガラスを提供できる。
【０１７８】
このような観点から、ＧｅＯ２の含有量の好ましい範囲は０〜１０％、より好ましい範囲は０〜５％、さらに好ましい範囲は０〜３％、一層好ましい範囲は０〜２％、より一層好ましい範囲は０〜１％、さらに一層好ましい範囲は０〜０．５％であり、ＧｅＯ２を含有しなくてもよい。なお、製造コストを考慮しなければ、有効量で好適に用いることができる。
【０１７９】
ＴｅＯ２は耐失透性を維持しつつ、屈折率を高める働きをする。しかし、環境への負荷を軽減する上からＴｅＯ２の含有量の好ましい範囲は０〜１０％、より好ましい範囲は０〜５％、さらに好ましい範囲は０〜３％、一層好ましい範囲は０〜２％、より一層好ましい範囲は０〜１％、さらに一層好ましい範囲は０〜０．５％であり、ＴｅＯ２を含有しなくてもよい。
【０１８０】
Ｓｂ２Ｏ３は酸化作用を有し、ＴｉＯ２、Ｎｂ２Ｏ５、ＷＯ３およびＢｉ２Ｏ３の還元を抑制する働きをする。しかし、Ｓｂ２Ｏ３自体が可視域に吸収を有し、その酸化作用により貴金属製の熔融容器を酸化して貴金属イオンの熔融ガラスへの溶け込みを助長する。したがって、Ｓｂ２Ｏ３の含有量の好ましい範囲は０ｐｐｍ以上１０００ｐｐｍ未満である。上記観点から、Ｓｂ２Ｏ３の含有量の上限は、９００ｐｐｍ、８００ｐｐｍ、７００ｐｐｍ、６００ｐｐｍ、５００ｐｐｍ、４００ｐｐｍ、３００ｐｐｍ、２００ｐｐｍ、１００ｐｐｍの順に少ない値ほど一層好ましい。Ｓｂ２Ｏ３を含有させなくてもよい。
【０１８１】
上記成分以外の成分を多量に含有させると、ガラスの耐失透性が悪化し、液相温度が上昇する傾向を示す。そのため、ガラス熔融温度を高めなければならず、貴金属製熔融容器の侵蝕が増大し、ガラスに溶け込む貴金属の量が増加する。また、ＴｉＯ２、Ｎｂ２Ｏ５、ＷＯ３およびＢｉ２Ｏ３の還元色も増大する。
【０１８２】
こうした貴金属量の増加を抑制し、ガラスの着色を抑制する上から、Ｐ２Ｏ５、ＳｉＯ２、Ｂ２Ｏ３、ＴｉＯ２、Ｎｂ２Ｏ５、ＷＯ３、Ｂｉ２Ｏ３、ＭｇＯ、ＣａＯ、ＳｒＯ、ＢａＯ、ＺｎＯ、Ｌｉ２Ｏ、Ｎａ２Ｏ、Ｋ２Ｏ、Ａｌ２Ｏ３、ＺｒＯ２、ＧｅＯ２、ＴｅＯ２およびＳｂ２Ｏ３の合計含有量を９０％以上とすることが好ましく、９２％以上とすることがより好ましく、９５％以上とすることがさらに好ましく、９６％以上とすることが一層好ましく、９７％以上とすることがより一層好ましく、９８％以上とすることがさらに一層好ましく、９９％超とすることがなお一層好ましい。なお、上記合計含有量を１００％としてもよい。
【０１８３】
Ｔａ２Ｏ５、Ｙ２Ｏ３、Ｌａ２Ｏ３、Ｇｄ２Ｏ３、Ｙｂ２Ｏ３、Ｉｎ２Ｏ３、Ｇａ２Ｏ３、ＳｎＯ２、ＣｅＯ２、Ｆなども少量であれば含有させることができる。Ｔａ２Ｏ５、Ｙ２Ｏ３、Ｌａ２Ｏ３、Ｇｄ２Ｏ３、Ｙｂ２Ｏ３、Ｉｎ２Ｏ３、Ｇａ２Ｏ３およびＦの合計含有量を０〜１０％とすることが好ましく、０〜７％とすることがより好ましく、０〜５％とすることがさらに好ましく、０〜３％とすることが一層好ましく、０〜１％とすることがより一層好ましく、０〜０．５％とすることがさらに一層好ましい。
【０１８４】
Ｆは、熔融ガラスの揮発性を高め、均質なガラスを得る上からも、安定した光学特性を有するガラスを得る上からも、多量に含有させるべき成分ではない。Ｆの含有量の好ましい範囲は０〜３％、より好ましい範囲は０〜１％、さらに好ましい範囲は０〜０．５％であり、実質的にＦを含まないことが一層好ましい。
【０１８５】
環境への負荷を低減する上から、Ｐｂ、Ａｓ、Ｃｄ、Ｕ、Ｔｈ、Ｔｌを実質的に含有しないことが好ましい。
【０１８６】
ガラスの着色を低減する上から、Ｃｕ、Ｃｒ、Ｍｎ、Ｆｅ、Ｃｏ、Ｎｉ、Ｖ、Ｍｏ、Ｎｄ、Ｅｕ、Ｅｒ、Ｔｂ、Ｈｏ、Ｐｒなどの可視域に吸収を有する成分、添加剤を実質的に含有しないことが好ましい。
【０１８７】
しかしながら、本実施形態に係る光学ガラスにおいて、不可避的不純物の含有を排除するものではない。「実質的に含有しない」とは、含有量が０．５モル％未満であることを目安にすることができる。実質的に含有しない成分、添加剤は、ガラスに含まれないことが好ましいから、その含有量が０．１モル％未満であることが好ましく、０．０８モル％未満であることがより好ましく、０．０５モル％未満であることがさらに好ましく、０．０１モル％未満であることが一層好ましく、０．００５モル％未満であることがより一層好ましい。
【０１８８】
なお、ガラス原料としては、ガラス成分に応じて、酸化物、リン酸、リン酸塩（ポリリン酸塩、メタリン酸塩、ピロリン酸塩など）、ホウ酸、無水ホウ酸、炭酸塩、硝酸塩、硫酸塩、水酸化物など、公知のガラス原料を使用することができる。
【０１８９】
光学素子
本実施形態の光学素子は、上記実施形態の光学ガラスからなる。
上記実施形態の光学ガラスを使用して光学素子を作るには、公知の方法を適用すればよい。例えば、熔融ガラスを成形してプレス成形用ガラス素材を作製する。次に、このガラス素材を再加熱、プレス成形して光学素子ブランクを作製する。さらに光学素子ブランクの研磨を含む工程により加工して光学素子を作製する。
【０１９０】
あるいは、熔融ガラスを成形してプレス成形用ガラス素材を作製し、このガラス素材を加熱、精密プレス成形して光学素子を作製する。
【０１９１】
上記の各工程において、熔融ガラスを成形してガラス成形体を作製し、ガラス成形体を加工してプレス成形用ガラス素材を作製してもよい。
【０１９２】
あるいは、熔融ガラスを成形してガラス成形体を作製し、この成形体を加工して光学素子を作製する。
【０１９３】
作製した光学素子の光学機能面には使用目的に応じて、反射防止膜、全反射膜などをコーティングしてもよい。
【０１９４】
光学素子としては、球面レンズ、非球面レンズ、マクロレンズ、レンズアレイなどの各種レンズ、プリズム、回折格子などを例示することができる。
【０１９５】
以上、本発明の実施形態について説明してきたが、本発明はこうした実施形態に何ら限定されるものではなく、本発明の要旨を逸脱しない範囲内において種々なる態様で実施し得ることは勿論である。
【０１９６】
また、本実施形態に係る光学ガラスは、光学素子用の材料として好適であるため、非晶質性（アモルファス）のガラスであることが好ましい。ガラス製の光学素子を作製する方法には、例えば、ガラス材料を加熱、軟化させて成形する方法がある。ガラス質の中に結晶相が分散した結晶化ガラスは、上記成形方法には不向きである。また、結晶化ガラス中の結晶相が光を散乱し、光学素子としての性能を低下させることもある。非晶質性ガラスには、このような問題はない。
【０１９７】
また、本実施形態では、光学ガラスの製造方法の一例として、主として坩堝を用いて原材料を熔融する方法を例示しているが、熔融容器としては、両端が開口した石英製のチューブ等を用いてもよい。
【０１９８】
具体的には、ガラス熔解炉内に、石英製等のチューブを傾斜状態で固定する。ガラス熔解炉の底部には、チューブの低位置側の開口端下方に相当する位置に開口部を設けておく。チューブの高位置側の開口端からチューブ内に原材料（バッチ原料、またはカレット）を導入し、チューブ内で熔解（または熔融）して熔融物とする。熔融物はチューブ中をゆっくりと流動し、チューブの低位置側の開口側から次々に流出する。
【０１９９】
例えば、ラフメルト工程で上記チューブ等を用いる場合には、流出物は炉底の開口部を通過し、予めガラス熔解炉の底部の開口部下方に配置した水槽中の水へと、次々に滴下され、カレットになる。
【０２００】
上記の方法では、石英製等のチューブを用いて原材料を熔融したが、チューブの替わりに、石英製等の坩堝を用いてもよい。まず石英製等の坩堝の中に原材料を入れて加熱、熔融し、熔融物とし、次いで、熔融物を水中にキャストしたり、冷却した耐熱板上に流し出したりしてカレットを作製してもよい。
【０２０１】
撮像レンズ
本実施形態は、鏡筒と、上記鏡筒に配置された複数の単レンズを備える撮像レンズにおいて、上記複数の単レンズの少なくとも一つが上記光学ガラスからなる単レンズである撮像レンズである。
【０２０２】
上記撮像レンズの鏡筒内には、光学設計により定められた位置に各単レンズは配置されている。複数の単レンズは、例えば、１つまたは２つ以上の単レンズからなる複数のレンズ群を構成する。各レンズ群の距離を可変にすることにより、ズームレンズとすることもできる。
【０２０３】
アッべ数νｄが２３未満の高分散ガラスは、例えば、凹メニスカスレンズに加工され、高分散ガラスよりも低分散側の光学ガラスからなる凸メニスカスレンズと接合され、最も物体側に配置される第１レンズ群を構成する接合レンズとして撮像レンズに組み込まれる。
【０２０４】
本実施形態に係る光学ガラスと、アッべ数νｄが２３以上の青色における透過率が高い光学ガラスを用いて、それぞれ単レンズを作製し、鏡筒に組み込むことにより、撮像レンズ全体の色特性指数をＣＣＩ規格において定められている推奨許容範囲内に収めることができる。
【０２０５】
こうした撮像レンズは、一眼レフカメラなどの交換レンズ、監視カメラ用レンズなどに好適である。
【実施例】
【０２０６】
以下、実施例により本発明をより詳細に説明するが、本発明はこれらの実施例に限定されるものではない。
【０２０７】
（実施例１）
［バッチ原料の調製］
まず、所望の特性を備えた光学ガラスを作製するにあたり、ガラスの原材料として、リン酸、メタリン酸バリウム、酸化チタン、酸化ニオブ、ホウ酸、炭酸バリウム、炭酸ナトリウムおよび炭酸カリウムをそれぞれ準備した。次に、最終的に得られる光学ガラスのガラス組成が、表１に示す酸化物組成Ｉ、IIとなるように、上記原材料を適宜選択、秤量し、十分混合してバッチ原料Ｉ、IIを作製した。
【０２０８】
【表１】
2020002010.tif 000003
【０２０９】
［カレットおよび調合カレットの作製（ラフメルト工程）］
調合されたバッチ原料Ｉ、IIを、各光学ガラスのガラス原料とした。このガラス原料を石英製坩堝に投入し、大気雰囲気中で９００〜１３５０℃で熔解して熔融物を得た。このようにして得られた熔融物を水中に滴下してカレットを得た。
【０２１０】
水中から取り出したカレットを乾燥させ、カレットの一部を屈折率測定用にサンプリングし、白金製坩堝に入れて熔解し、得られたガラス融液を清澄、均質化した後、鋳型に鋳込んで成形し、ガラス転移温度付近の温度で保持した後、−３０℃／時の降温速度で冷却した。このようにして得た屈折率測定用試料の屈折率ｎｄを日本光学硝子工業会規格で定められた屈折率測定法により測定した。
【０２１１】
次に、測定した屈折率ｎｄに応じて、所望の屈折率となるようにカレットを調合し、光学ガラス製造用の調合カレットを得た。
【０２１２】
［光学ガラスの作製（リメルト工程）］
次に、調合カレットを白金製坩堝（熔融容器）に投入し、８００〜１３５０℃の範囲内で白金製坩堝内の調合カレットを加熱、熔融し、熔融ガラスとした（熔融工程）。
【０２１３】
その後、坩堝の温度を清澄温度（９００〜１４５０℃の範囲）にまで昇温し、清澄した（清澄工程）。続けて、坩堝の温度を均質化温度にまで降温し、攪拌器具で攪拌して均質化した（均質化工程）。
【０２１４】
なお、熔融炉内の容積（坩堝を収納する耐火物製の炉内空間の体積）、および熔融炉内での熔融物の滞在時間（白金熔融容器にカレットを投入してから、熔融容器から熔融ガラスを流出するまでの時間）は、表２に示す。
【０２１５】
また、熔融工程、清澄工程、均質化工程の実施に際しては、熔融雰囲気に水蒸気を付加する処理（ｉａ）を行った。
【０２１６】
具体的には、熔融炉外から白金製パイプを、炉内に配置した白金製坩堝内に挿入し、この白金製パイプを通して、水蒸気（Ｈ２Ｏ  １００体積％）を白金製坩堝内の空間へと供給した。このように、熔融雰囲気への水蒸気の付加は、大気に水蒸気を付加することにより行った。供給した水蒸気の流量は、表２に示す。
【０２１７】
なお、表２中に示す、水蒸気の流量は常温、常圧での流量に換算した値であり、単位はリットル／分である。
【０２１８】
【表２】
2020002010.tif 000004
【０２１９】
このようにして均質化した熔融ガラスを、大気雰囲気中で、坩堝底部に取り付けた白金製のガラス流出パイプより流出し（流出工程）、流出パイプの下方に配置した鋳型に流し込むことで、長尺のガラスブロック（幅１５０ｍｍ×厚１０ｍｍ）を成形した（成形工程）。
【０２２０】
その後、上記ガラスブロックを、大気雰囲気中で、＋１００℃／時の速度で昇温し、それぞれのガラス転移温度付近で１．５〜８時間保持し、−１０℃／時の速度で降温して（アニール工程）、歪を除去し、酸化物組成Ｉを有す試料１、酸化物組成IIを有する試料２の２種類の光学ガラスサンプルを得た。
【０２２１】
［光学ガラスの評価］
得られた光学ガラスサンプル（試料１、２）の各種物性は、以下のように測定、評価した。
【０２２２】
［１］ガラス組成
光学ガラスサンプルを適量採取し、これを酸およびアルカリ処理し、誘導結合プラズマ質量分析法（ＩＣＰ−ＭＳ法）、イオンクロマトグラフィー法を用いて、各成分の含有量を定量することで測定し、酸化物組成Ｉ、IIと一致していることを確認した。
【０２２３】
［２］屈折率ｎｄ、アッベ数νｄおよびガラス転移温度Ｔｇ
光学ガラスサンプルを作製する際の、均質化工程を経た熔融ガラスを、鋳型に鋳込んで成形し、ガラス転移温度付近の温度で保持した後、−１０℃／時の降温速度で冷却し、測定用試料を作製した。得られた測定用試料について、日本光学硝子工業会規格で定められた屈折率測定法により、屈折率ｎｄ、ｎｇ、ｎＦ、ｎｃを測定した。さらに、これら屈折率の測定値より、アッベ数νｄを算出した。
【０２２４】
次に、光学ガラスサンプルを加工して、円柱形状の測定用試料（直径５ｍｍ、高さ２０ｍｍ）を作製した。得られた測定用試料について、熱機械分析装置（ＴＭＡ）を用い、昇温速度＋１０℃／分の条件で、ガラス転移温度Ｔｇを測定した。
【０２２５】
なお、これらの特性値は、ガラス組成に起因するため、同じバッチ原料をガラス原料としている光学ガラスサンプルでは、実質的に同じ値となることが確認された。結果を表３に示す。
【０２２６】
【表３】
2020002010.tif 000005
【０２２７】
［３］βＯＨ
光学ガラスサンプルを加工して、両面が互いに平行かつ平坦に光学研磨された厚さ１ｍｍの板状ガラス試料を準備した。この板状ガラス試料の研磨面に垂直方向から光を入射して、波長２５００ｎｍにおける外部透過率Ａおよび波長２９００ｎｍにおける外部透過率Ｂを、分光光度計を用いてそれぞれ測定し、下記式（７）により、βＯＨを算出した。
βＯＨ＝−［ｌｎ（Ｂ／Ａ）］／ｔ                            ・・・（７）
【０２２８】
上記式（７）中、ｌｎは自然対数であり、厚さｔは上記２つの平面の間隔に相当する。また、外部透過率は、ガラス試料表面における反射損失も含み、ガラス試料に入射する入射光の強度に対する透過光の強度の比（透過光強度／入射光強度）である。また、βＯＨの値は、高いほど、ガラス中に水が多く含まれていることを意味する。結果を表６に示す。
【０２２９】
［４］分光透過率および色特性指数
光学ガラスサンプルを、大気雰囲気中で、＋１００℃／時の速度で昇温し、所定の保持温度で１００時間保持して、−３０℃／時の速度で降温して、熱処理した。なお、保持温度は、組成に応じて異なるため、それぞれの光学ガラスサンプルの酸化物組成に応じて、表４に示す温度とした。
【０２３０】
【表４】
2020002010.tif 000006
【０２３１】
熱処理後の光学ガラスサンプルを加工して、両面が互いに平行かつ平坦に光学研磨された厚さ１０ｍｍの板状ガラス試料を準備した。このようにして得られた板状ガラス試料について、分光光度計を用いて波長３７０ｎｍ〜６８０ｎｍにおける外部透過率（分光透過率）を測定した。なお、上記分光透過率の測定法は、ＣＣＩ規格の附属書で定められている方法に準ずるものである。
【０２３２】
分光透過率から、ＣＣＩ規格において定められた計算法により、青色（Ｂ）、緑色（Ｇ）、赤色（Ｒ）のそれぞれについて色特性指数ＩＳＯ／ＣＣＩ（Ｂ）、ＩＳＯ／ＣＣＩ（Ｇ）、ＩＳＯ／ＣＣＩ（Ｒ）を算出した。
【０２３３】
測定によって得られた分光透過率、相対分光透過率、色特性指数ＩＳＯ／ＣＣＩ（Ｂ）、ＩＳＯ／ＣＣＩ（Ｇ）、ＩＳＯ／ＣＣＩ（Ｒ）について、試料１の測定結果および計算結果を表５に、試料２の測定結果および計算結果を表６に示す。
【０２３４】
【表５】
2020002010.tif 000007
【０２３５】
【表６】
2020002010.tif 000008
【０２３６】
［５］Ｐｔ含有量
光学ガラスサンプルを適量採取し、これをアルカリ融解して、Ｐｔを分離する処理した後、ＩＣＰ−ＭＳ法によりガラス中のＰｔ量を定量した。結果を表７に示す。Ｐｔ以外の貴金属の含有量は０であった。
【０２３７】
［６］泡切れ
光学ガラスサンプルを作製する際の、清澄工程を開始する前の熔融ガラス（ガラス融液）を４０ｃｃ採取し、大気中で別の白金坩堝で一定時間清澄し、ガラス融液を白金坩堝中で冷却し、固化させた。この過程で、ガラス中に含まれる泡の数をカウントできる程度に着色を低減した。次に固化したガラスを白金坩堝から取り出した。
【０２３８】
このようにして得られた測定用サンプルについて、光学顕微鏡（倍率２０〜１００倍）を用いてガラス内部を拡大観察（１００倍）し、ガラス中に含まれる泡の数をカウントした。清澄時間の異なる測定用サンプルのそれぞれについて同様の観察を行い、ガラス中に残留する泡数が１００個／ｋｇ以下になる測定用試料の清澄時間を、泡切れの時間として評価した。泡切れ時間は、短いほど清澄性に優れている。結果を表７に示す。
【０２３９】
【表７】
2020002010.tif 000009
【０２４０】
表７に示すように、本実施例によれば、熔融容器であるＰｔが熔融ガラス中に溶け込むことを有効に防止することができ、得られる光学ガラスサンプルにおいて、貴金属の含有量を低減できることが確認された。また、得られる光学ガラスサンプルの含水量を高めることができ、このような光学ガラスサンプルは酸化雰囲気中において熱処理を施すことで透過率を劇的に改善し、色特性指数をＣＣＩ規格で定められている推奨許容範囲内に収めることができた。
【０２４１】
（比較例）
熔融容器には蓋をせずに、開放した状態で、水蒸気を供給せず、熔解工程から清澄工程を経て均質化工程に至るまで、全て大気雰囲気下で行った以外は、実施例１と同様にして酸化物組成Ｉを有する光学ガラスサンプル（試料１´）と酸化物組成IIを有する光学ガラスサンプル（試料２´）を作製した。試料１´、試料２´の分光透過率、βＯＨ、Ｐｔ含有量、泡切れに要する時間を、実施例１と同様の方法で測定、評価した。
【０２４２】
試料１´の厚さ１０ｍｍにおける分光透過率、相対分光透過率、特性指数ＩＳＯ／ＣＣＩ（Ｂ）、ＩＳＯ／ＣＣＩ（Ｇ）、ＩＳＯ／ＣＣＩ（Ｒ）を表８に示す。
【０２４３】
試料２´の厚さ１０ｍｍにおける分光透過率、相対分光透過率、特性指数ＩＳＯ／ＣＣＩ（Ｂ）、ＩＳＯ／ＣＣＩ（Ｇ）、ＩＳＯ／ＣＣＩ（Ｒ）を表９に示す。
【０２４４】
試料１´、試料２´のβＯＨ、Ｐｔ含有量、泡切れに要する時間を表１０に示す。
【０２４５】
【表８】
2020002010.tif 000010
【０２４６】
【表９】
2020002010.tif 000011
【０２４７】
【表１０】
2020002010.tif 000012
【０２４８】
試料１´の厚さ１０ｍｍにおけるＩＳＯ／ＣＣＩ（Ｂ）は０、ＩＳＯ／ＣＣＩ（Ｇ）は１０．６、ＩＳＯ／ＣＣＩ（Ｒ）は１１．２であり、ＣＣＩ規格の色特性指数の推奨許容範囲外になっている。
【０２４９】
試料２´の厚さ１０ｍｍにおけるＩＳＯ／ＣＣＩ（Ｂ）は０、ＩＳＯ／ＣＣＩ（Ｇ）は１９．２、ＩＳＯ／ＣＣＩ（Ｒ）は２０．０であり、ＣＣＩ規格の色特性指数の推奨許容範囲外になっている。
【０２５０】
（実施例１および比較例のまとめ）
１０ｍｍ、５ｍｍ、２ｍｍ、１．５ｍｍの各厚さにおける試料１、試料２についての色特性指数を表１１に示す。
【０２５１】
１０ｍｍ、５ｍｍ、２ｍｍ、１．５ｍｍの各厚さにおける試料１´、試料２´についての色特性指数を表１１に示す。
【０２５２】
【表１１】
2020002010.tif 000013
【０２５３】
（実施例２）
実施例１で作製した酸化物組成Ｉからなる光学ガラスサンプル（試料１）をプレス成形用ガラス素材とし、ガラス素材を加熱、軟化して、プレス成形型を用いてプレスし、凹メニスカスレンズの形状に近似する形状のレンズブランクを成形した。
【０２５４】
レンズブランクをアニールして歪を低減するとともに、屈折率ｎｄ、アッべ数νｄを表３に記載の値に一致させた。
【０２５５】
その後、レンズブランクを研削、研磨加工し、レンズブランクの一方の主表面を曲率半径が２８７．４５ｍｍの凸球面形状の光学研磨面（第１面）とし、他方の主表面を曲率半径が１１９．１４ｍｍの凹球面形状の光学研磨面（第２面）とし、凹メニスカスレンズを作製した。なお、凹メニスカスレンズの中心肉厚は１．５ｍｍとした。レンズの両光学機能面に反射防止機能を備える光学多層膜をコートした。
【０２５６】
（実施例３）
実施例１で作製した酸化物組成IIからなる光学ガラスサンプル（試料２）をプレス成形用ガラス素材とし、ガラス素材を加熱、軟化して、プレス成形型を用いてプレスし、凹メニスカスレンズの形状に近似する形状のレンズブランクを成形した。
【０２５７】
レンズブランクをアニールして歪を低減するとともに、屈折率ｎｄ、アッべ数νｄを表３に記載の値に一致させた。
【０２５８】
その後、レンズブランクを研削、研磨加工し、レンズブランクの一方の主表面を曲率半径が２６．００ｍｍの凸球面形状の光学研磨面（第１面）とし、他方の主表面を曲率半径が１８．８１ｍｍの凹球面形状の光学研磨面（第２面）とし、凹メニスカスレンズを作製した。なお、凹メニスカスレンズの中心肉厚は０．８ｍｍとした。レンズの両光学機能面に反射防止機能を備える光学多層膜をコートした。
【０２５９】
（実施例４）
実施例２において作製した凹メニスカスを用いて、焦点距離２４ｍｍ〜６９ｍｍのズームレンズを作製した。
【０２６０】
ズームレンズは正の第１レンズ群、負の第２レンズ群、正の第３レンズ群、正の第４レンズ群の４群からなる。
【０２６１】
上記凹メニスカスレンズは第１レンズ群の最も物体側（被写体側）に使用する。第１レンズ群は上記凹メニスカスレンズを含む３枚のレンズからなる。
【０２６２】
第１レンズ群を構成する他の２枚のレンズは、一方の光学機能面が曲率半径１１９．１４ｍｍの凸球面（第３面）、他方の光学機能面の曲率半径が９６３．８３ｍｍの凹球面（第４面）であり、中心肉厚が７.０ｍｍ、屈折率ｎｄが１．７７３、アッべ数νｄが ４９．６２の光学ガラスからなる凸メニスカスレンズ、一方の光学機能面の曲率半径が６４．７５ｍｍの凸球面（第５面）、他方の光学機能面の曲率半径が１５８．５３ｍｍの凹球面（第６面）であり、中心肉厚が７.０ｍｍ、屈折率ｎｄが１．７２９、アッべ数νｄが５４．６７の光学ガラスからなる凸メニスカスレンズである。
【０２６３】
凹メニスカスレンズの第２面と凸メニスカスレンズの第３面を公知の方法で接合する。そして、図２に示すように、物体側から像側に、第１面１、第２面２、第３面２、第４面３、第５面４、第６面５の順に並ぶように、各レンズを配置し、第１レンズ群とする。第２面２と第３面２とは接合面である。
【０２６４】
第４面と第５面の間隔は０．２ｍｍとする。すなわち、物体側に配置する接合レンズと、第５面と第６面を有する凸メニスカスレンズの間隔を０．２ｍｍとする。
【０２６５】
このようにして得た第１レンズ群と、負の第２レンズ群、正の第３レンズ群、正の第４レンズ群をレンズ鏡筒内に組み込み、ズームレンズを作製した。ズームレンズは、各レンズ群の距離を変えることによりズーム機能が得られる。
【０２６６】
なお、第２レンズ群、第３レンズ群、第４レンズ群に使用した各レンズはいずれもアッべ数νｄが２３以上であり、従来の高分散ガラス製レンズのように、還元色等による青色における透過率の低下を起こし難い。したがって、上記ズームレンズは、ズームレンズ全体の色特性指数はＣＣＩ規格で定められている推奨許容範囲になっている。
【０２６７】
そのため、上記ズームレンズは、一眼レフカメラなどの撮像機器の交換レンズとして好適である。
【０２６８】
（実施例５）
実施例３において作製した凹メニスカスを用いて、焦点距離５ｍｍ〜３４ｍｍのズームレンズを作製した。
【０２６９】
ズームレンズは正の第１レンズ群、負の第２レンズ群、正の第３レンズ群、正の第４レンズ群の４群からなる。
【０２７０】
上記凹メニスカスレンズは第１レンズ群の最も物体側（被写体側）に使用する。第１レンズ群は上記凹メニスカスレンズを含む２枚のレンズからなる。
【０２７１】
第１レンズ群を構成する他のレンズは、一方の光学機能面が曲率半径１８．８１ｍｍの凸球面（第３面）、他方の光学機能面の曲率半径が１９１．９１ｍｍの凹球面（第４面）であり、中心肉厚が３．５ｍｍ、屈折率ｎｄが１．８１６、アッべ数νｄが４６．６２の光学ガラスからなる凸メニスカスレンズである。
【０２７２】
凹メニスカスレンズの第２面と凸メニスカスレンズの第３面を公知の方法で接合する。図３は、このようにして作製した接合レンズの光軸を含む断面図であり、上記接合レンズが第１レンズ群となる。第２面２´と第３面２´とが接合面である。
【０２７３】
上記第１レンズ群と、第２レンズ群、第３レンズ群、第４レンズ群をレンズ鏡筒内に組み込み、ズームレンズを作製した。ズームレンズは、各レンズ群の距離を変えることによりズーム機能が得られる。
【０２７４】
なお、第２レンズ群、第３レンズ群、第４レンズ群に使用した各レンズはいずれもアッべ数νｄが２３以上であり、従来の高分散ガラス製レンズのように、還元色等による青色における透過率の低下を起こし難い。したがって、上記ズームレンズは、ズームレンズ全体の色特性指数はＣＣＩ規格で定められている推奨許容範囲になっている。
【０２７５】
そのため、上記ズームレンズは、一眼レフカメラなどの撮像機器の交換レンズとして好適である。
【符号の説明】
【０２７６】
１  実施例４における最も物体側のレンズの第１面
２  実施例４における最も物体側のレンズの第２面、物体側から２番目のレンズの第３面
３  実施例４における物体側から２番目のレンズの第４面
４  実施例４における物体側から３番目のレンズの第５面
５  実施例４における物体側から３番目のレンズの第６面
１´  実施例５における最も物体側のレンズの第１面
２´  実施例５における最も物体側のレンズの第２面、物体側から２番目のレンズの第３面
３´  実施例５における物体側から２番目のレンズの第４面
【図１】
2020002010.tif 000014
【図２】
2020002010.tif 000015
【図３】
2020002010.tif 000016